(57)【要約】【課題】成形体の形状及び用いる無機蛍光体の制約が少なく、色変換効率に優れ、コンパクトな構造を有した色変換用無機成形体とそれを備えた発光装置とその製造方法を提供する。【解決手段】光を吸収し、吸収した光の色とは異なる色の光を発光する第１無機材料からなる色変換部材を含有する透光性の基体２と、前記基体２上に設けられた、光を吸収し、吸収した光の色とは異なる色の光を発光する第２無機材料からなる色変換部材の粒子３１を含有する無機粒子層３と、を有し、前記無機粒子層３は、前記粒子３１が、当該粒子同士又は前記基体と接触することで連続的に繋がった凝集体と、前記基体２の表面及び前記粒子３１の表面を連続的に被覆する無機材料からなる被覆層３２と、前記基体２、前記粒子３１及び前記被覆層３２の何れかによって取り囲まれた空隙３３と、を有することを特徴とする色変換用無機成形体１とそれを備えた発光装置とその製造方法。【選択図】図１
2013247067.tif 000002
【特許請求の範囲】
【請求項１】
光を吸収し、吸収した光の色とは異なる色の光を発光する第１無機材料からなる色変換部材を含有する透光性の基体と、
前記基体上に設けられた、光を吸収し、吸収した光の色とは異なる色の光を発光する第２無機材料からなる色変換部材の粒子を含有する無機粒子層と、を有し、
前記無機粒子層は、
前記粒子が、当該粒子同士又は前記基体と接触することで連続的に繋がった凝集体と、
前記基体の表面及び前記粒子の表面を連続的に被覆する無機材料からなる被覆層と、
前記基体、前記粒子及び前記被覆層の何れかによって取り囲まれた空隙と、
を有することを特徴とする色変換用無機成形体。
【請求項２】
前記無機粒子層における前記空隙は、空隙率が１〜５０％であることを特徴とする請求項１に記載の色変換用無機成形体。
【請求項３】
前記無機粒子層に含有される色変換部材の粒子の平均粒径は、０．１〜１００μｍであり、
前記被覆層の平均厚さが１０ｎｍ〜５０μｍであることを特徴とする請求項１又は請求項２に記載の色変換用無機成形体。
【請求項４】
前記無機粒子層の表面は、前記無機粒子層に含有される色変換部材の粒子の粒径に起因する凹凸形状が形成されていることを特徴とする請求項１乃至請求項３の何れか一項に記載の色変換用無機成形体。
【請求項５】
前記被覆層は、原子層堆積法により形成されたことを特徴とする請求項１乃至請求項４の何れか一項に記載の色変換用無機成形体。
【請求項６】
前記被覆層は、Ａｌ２Ｏ３、ＳｉＯ２、ＺｒＯ２、ＨｆＯ２、ＴｉＯ２、ＺｎＯ、Ｔａ２Ｏ５、Ｎｂ２Ｏ５、Ｉｎ２Ｏ３、ＳｎＯ２、ＴｉＮ、及びＡｌＮから構成される群から選択される少なくとも一種の化合物を含有することを特徴とする請求項１乃至請求項５の何れか一項に記載の色変換用無機成形体。
【請求項７】
前記無機粒子層に含有される色変換部材は、硫化物系蛍光体、ハロゲンケイ酸塩系蛍光体、窒化物蛍光体、及び酸窒化物蛍光体から構成される群から選択される少なくとも一種の化合物を含有することを特徴とする請求項１乃至請求項６の何れか一項に記載の色変換用無機成形体。
【請求項８】
前記無機粒子層に含有される色変換部材は、フッ化物蛍光体を含有することを特徴とする請求項１乃至請求項７の何れか一項に記載の色変換用無機成形体。
【請求項９】
前記無機粒子層に含有される色変換部材の粒子は、当該粒子同士及び前記基体と無機結着材により結着していることを特徴とする請求項１乃至請求項８の何れか一項に記載の色変換用無機成形体。
【請求項１０】
前記基体は、無機材料からなることを特徴とする請求項１乃至請求項９の何れか一項に記載の色変換用無機成形体。
【請求項１１】
前記基体の熱伝導度が５Ｗ／ｍ・Ｋ以上であることを特徴とする請求項１乃至請求項１０の何れか一項に記載の色変換用無機成形体。
【請求項１２】
前記基体と前記無機粒子層との間に、透光性を有する透光性層を設けたことを特徴とする請求項１乃至請求項１１の何れか一項に記載の色変換用無機成形体。
【請求項１３】
前記透光性層と前記被覆層とが同じ材料で形成されていることを特徴とする請求項１２に記載の色変換用無機成形体。
【請求項１４】
前記基体が、導電性を有する材料からなることを特徴とする請求項１乃至請求項１１の何れか一項に記載の色変換用無機成形体。
【請求項１５】
第１無機材料と第２無機材料とが異なる種類のものであることを特徴とする請求項１乃至請求項１４の何れか一項に記載の色変換用無機成形体。
【請求項１６】
光源と、請求項１乃至請求項１５の何れか一項に記載の色変換用無機成形体とを備えた発光装置。
【請求項１７】
前記光源が発光する光の一部と、前記色変換用無機成形体が発光する光とを混色させた光を出力することを特徴とする請求項１６に記載の発光装置。
【請求項１８】
光を吸収し、吸収した光の色とは異なる色の光を発光する第１無機材料からなる色変換部材を含有する透光性の基体上に、光を吸収し、吸収した光の色とは異なる色の光を発光する第２無機材料からなる色変換部材の粒子を含有する凝集体を形成する無機粒子層形成工程と、
前記基体の表面及び前記粒子の表面を連続的に被覆する無機材料からなる被覆層を形成する被覆層形成工程と、
を含むことを特徴とする色変換用無機成形体の製造方法。
【請求項１９】
前記無機粒子層形成工程において、前記凝集体を、電気沈着法、静電塗装法、パルススプレー法もしくは遠心沈降法、又はこれらの方法の組み合わせにより前記基体上に形成することを特徴とする請求項１８に記載の色変換用無機成形体の製造方法。
【請求項２０】
前記基体は導電性を有する材料からなり、前記無機粒子層形成工程において、前記基体を一方の電極とした電気沈着法又は静電塗装法により、前記基体上に前記凝集体を形成することを特徴とする請求項１９に記載の色変換用無機成形体の製造方法。
【請求項２１】
前記基体は絶縁性の材料からなり、
前記無機粒子層形成工程より前に、前記基体上に、金属からなる導電体層を形成する導電体層形成工程を行い、
前記無機粒子層形成工程の後で、かつ前記被覆層形成工程より前に、前記導電体層を酸化して透明化する導電体層透明化工程を行い、
前記無機粒子層形成工程は、前記導電体層を一方の電極とした電気沈着法又は静電塗装法により、前記基体上に前記導電体層を介して、前記凝集体を形成することを特徴とする請求項１９に記載の色変換用無機成形体の製造方法。
【請求項２２】
前記透明化した導電体層は、前記被覆層と同じ材料からなることを特徴とする請求項２１に記載の色変換用無機成形体の製造方法。
【請求項２３】
前記基体は絶縁性の材料からなり、
前記無機粒子層形成工程より前に、前記基体上に、透光性を有する導電性の材料からなる導電体層を形成する導電体層形成工程を行い、
前記無機粒子層形成工程は、前記導電体層を一方の電極とした電気沈着法又は静電塗装法により、前記基体上に前記導電体層を介して、前記凝集体を形成することを特徴とする請求項１９に記載の色変換用無機成形体の製造方法。
【請求項２４】
前記被覆層形成工程において、前記被覆層を原子層堆積法により形成することを特徴とする請求項１８乃至請求項２３の何れか一項に記載の色変換用無機成形体の製造方法。
【請求項２５】
前記無機粒子層形成工程において、前記凝集体を形成する際に、無機結着材として、少なくともアルカリ土類金属元素を成分として含む化合物を用いることを特徴とする請求項１８乃至請求項２４の何れか一項に記載の色変換用無機成形体の製造方法。
【請求項２６】
前記無機粒子層に含有される色変換部材の粒子の平均粒径は、０．１〜１００μｍであり、
前記被覆層の平均厚さが１０ｎｍ〜５０μｍであることを特徴とする請求項１８乃至請求項２５の何れか一項に記載の色変換用無機成形体の製造方法。
【請求項２７】
前記被覆層は、Ａｌ２Ｏ３、ＳｉＯ２、ＺｒＯ２、ＨｆＯ２、ＴｉＯ２、ＺｎＯ、Ｔａ２Ｏ５、Ｎｂ２Ｏ５、Ｉｎ２Ｏ３、ＳｎＯ２、ＴｉＮ、及びＡｌＮから構成される群から選択される少なくとも一種の化合物を含有することを特徴とする請求項１８乃至請求項２６の何れか一項に記載の色変換用無機成形体の製造方法。
【発明の詳細な説明】
【技術分野】
【０００１】
本発明は、粒子状の無機材料を含有する色変換用無機成形体及びその製造方法、並びに色変換用無機成形体を用いた発光装置に関する。
【背景技術】
【０００２】
発光ダイオードや半導体レーザなどの半導体発光素子において、半導体発光素子が発光する光色の一部又は全部を、蛍光体を含有する色変換用成形体を用いて色変換し、発光色を変換して出力する発光装置がある。また、このような発光装置は、ヘッドライトやプロジェクタなどの高出力を要求される用途にも用いられるようになっている。
【０００３】
従来、このような発光装置に用いられる色変換用成形体として、比較的耐熱性・耐光性の良好なシリコーン樹脂に蛍光体を分散して成形した色変換用成形体が使用されている。しかし、近年の、ＬＥＤ（発光ダイオード）やＬＤ（レーザダイオード）などの半導体発光素子を用いた光源の更なる高出力化・高負荷化に対応した過酷な用途では、色変換用成形体に用いた樹脂が劣化する場合が考えられる。
【０００４】
そこで、樹脂や有機物を含まず、無機蛍光体のみ、又は無機蛍光体と透明な無機材料とを焼結させ板状に成形した色変換用のセラミックス成形体を、高出力・高負荷となる用途の色変換用成形体として使用するＬＥＤやＬＤが実用化されている。
また、無機材料のみからなる色変換用のセラミックス成形体の製造方法は、様々な方法が提案されている。
【０００５】
例えば、特許文献１には、耐久性のよい発光変換体として、無機酸化物の希土類ガーネット系化合物、特にＹＡＧ（イットリウム・アルミニウム・ガーネット）系蛍光体を例に記載されている。製造方法は詳細には記載されていないが、セラミックスベース材料から多結晶セラミックス体を作製し、その後、発光中心となる賦活剤をドーピングする方法で発光変換体を作製するとしている。その後、この発光変換体である多結晶セラミックス体を半導体発光素子と組み合わせ使用する方法が記載されている。
【０００６】
特許文献２には、発光色変換部材として無機蛍光体入りガラスの構成と製造方法が記載されている。ここでも、酸化物系蛍光体のＹＡＧ系蛍光体が例として挙げられている。
特許文献３には、高温高圧で無機蛍光体を焼結させる、色変換体としての発光セラミックスを得る方法が記載されている。
【０００７】
また、特許文献４には、蛍光体粉末とガラス粉末でシートを作製し、これを高温の炉内に導入して無機色変換ガラスシートを製造する方法が開示されている。ここには、種々の化合物の蛍光体を無機色変換ガラスシートにする方法として、融点が４００℃以下の低融点ガラスを利用する方法が記載されている。
更に、特許文献５には、光変換用セラミックス複合体の製造方法として、ＹＡＧ系蛍光体をアルミナなどの融液から析出・成長させる方法が記載されている。
【先行技術文献】
【特許文献】
【０００８】
【特許文献１】特開２００４−１４６８３５号公報
【特許文献２】特開２００３−２５８３０８号公報
【特許文献３】特開２００６−５３６７号公報
【特許文献４】特開２００６−３７０９７号公報
【特許文献５】特開２００６−１６９４２２号公報
【発明の概要】
【発明が解決しようとする課題】
【０００９】
しかしながら、特許文献１から特許文献５に記載されたセラミックス成形体は、何れも、無機材料を焼結又は溶融させて作製するものである。焼結や溶融で作製するセラミックス成形体は、バルク（塊）状のセラミックスからスライス、研磨などの加工をすることで所望の形状に成形することが一般的である。このため、例えば、板状に成形する場合に、厚さを薄くすることには限界があった。
【００１０】
更に、蛍光体と蛍光体以外の無機材料とを焼結してセラミックス体を成形する場合は、作製されたセラミックス成形体における蛍光体の含有率が低いため、十分な色変換を行うためには、相当の厚さが必要であった。
【００１１】
また、従来のセラミックス成形体は、バルク状のセラミックスから切出して所望の形状に成形する必要があるため、加工できる成形体の形状には制約があった。
【００１２】
また、無機の赤色蛍光体として、例えば、ＣａＳｉＡｌＮ３：Ｅｕを基本組成とするＣＡＳＮや、更にＳｒを多く含有するＳＣＡＳＮなどの窒化物蛍光体が知られているが、粒状物として得られ、バルク状のものはできていない。また、窒化物蛍光体は、熱に弱いものが多く、焼結時の熱により蛍光体が失活するため、焼結によりこれらの蛍光体を含有する優れた性能を有した成形体を作製することが困難であった。
【００１３】
さらに、例えば、演色性に優れた昼光色を得ようとする場合には、赤色と青色と緑色の３つの光成分を組み合わせることが望ましい。従来は、異なる色の複数の発光素子を併用したり、複数の色変換蛍光体を組み合わせる、という複雑な構成を取ることが必要であったが、高出力・高負荷用途のＬＥＤでは、耐熱性や耐水性の面から使用出来る蛍光体が限られていた。
【００１４】
本発明はかかる問題に鑑み、成形体の形状及び用いる無機蛍光体の制約が少なく、色変換効率に優れ、コンパクトな構造を有した色変換用無機成形体及びその製造方法、並びに、この色変換用無機成形体を用いた発光装置を提供することを課題とする。
【課題を解決するための手段】
【００１５】
本発明は前記した課題を解決するために創案されたものであり、第１の発明に係る色変換用無機成形体は、光を吸収し、吸収した光の色とは異なる色の光を発光する第１無機材料からなる色変換部材を含有する透光性の基体と、前記基体上に設けられた、光を吸収し、吸収した光の色とは異なる色の光を発光する第２無機材料からなる色変換部材の粒子を含有する無機粒子層と、を有し、前記無機粒子層は、凝集体と、被覆層と、空隙と、から構成されている。
【００１６】
かかる構成によれば、色変換用無機成形体に入射した光の一部は、基体中に含有される第１無機材料からなる色変換部材に吸収され、入射した光とは異なる色の光に色変換されて出射される。一方、色変換用無機成形体に入射した光の他の一部は、無機粒子層に含有される第２無機材料からなる色変換部材に吸収され、入射した光とは異なる色の光に色変換されて出射される。
このとき、色変換用無機成形体への入射光は、無機粒子層内に存在する空隙によって散乱され、基体内あるいは無機粒子層内の色変換部材に効率的に照射される。これによって、入射光は色変換部材に効率的に吸収され、入射した光とは異なる色の光に色変換される。
【００１７】
無機粒子層に含有される第２無機材料からなる色変換部材は、光を吸収し、吸収した光の色とは異なる色の光を発光するものであり、例えば、窒化物蛍光体やフッ化物蛍光体などの無機蛍光体である。また、無機粒子層において、色変換部材の粒子は、当該粒子同士又は基体と接触することで連続的に繋がった凝集体となる。そして、基板の表面及び色変換部材の粒子の表面は、無機材料からなる被覆層によって連続的に被覆される。すなわち、無機粒子層の厚さや形状は、色変換部材の粒子の凝集体の厚さや形状によって定められる。また、無機粒子層の内部には、基体と色変換部材の粒子と被覆層の何れかによって取り囲まれた空隙が形成されている。
【００１８】
第２の発明に係る色変換用無機成形体は、前記無機粒子層における前記空隙は、空隙率が１〜５０％であることが好ましい。
かかる構成によれば、色変換用無機成形体は、この範囲の空隙率の空隙によって、高い含有率で色変換部材を含有すると共に、入射光を良好に散乱して無機粒子層内の色変換部材に照射させ、効率的に入射光を色変換する。また、この範囲の空隙率の空隙によって、色変換用無機成形体は、基体の線膨張率と無機粒子層の線膨張率との間に差がある場合であっても、発熱時の熱膨張による歪を吸収してクラックの発生を防止する。
【００１９】
第３の発明に係る色変換用無機成形体は、前記無機粒子層に含有される色変換部材の粒子の平均粒径が０．１〜１００μｍであり、前記被覆層の平均厚さを１０ｎｍ〜５０μｍとすることが好ましい。
この範囲の平均粒径の色変換部材を用いることで、厚さの薄い無機粒子層とすることができる。また、被覆層の平均厚さをこの範囲とすることで、色変換部材の粒子を良好に被覆することができる。
【００２０】
第４の発明に係る色変換用無機成形体では、前記無機粒子層の表面は、前記無機粒子層に含有される色変換部材の粒子の粒径に起因する凹凸形状が形成されていることが好ましい。
かかる構成によれば、色変換用無機成形体は、無機粒子層内を伝搬する光の界面での全反射を低減させ、凹凸形状が形成された表面から効率的に外部に取り出すことができる。
【００２１】
第５の発明に係る色変換用無機成形体は、前記被覆層が、原子層堆積法により形成されたことが好ましい。
かかる構成によれば、色変換用無機成形体は、原子層堆積法によって形成された均一で緻密な被覆層により、無機粒子層に含有される粒子が被覆されると共に、粒子間の隙間に空隙が良好に形成される。
【００２２】
第６の発明に係る色変換用無機成形体は、前記被覆層が、Ａｌ２Ｏ３、ＳｉＯ２、ＺｒＯ２、ＨｆＯ２、ＴｉＯ２、ＺｎＯ、Ｔａ２Ｏ５、Ｎｂ２Ｏ５、Ｉｎ２Ｏ３、ＳｎＯ２、ＴｉＮ、及びＡｌＮから構成される群から選択される少なくとも一種の化合物を含有することが好ましい。
かかる構成によれば、色変換用無機成形体は、好適な材料からなる被覆層で、色変換部材の粒子を良好に被覆する。
【００２３】
第７の発明に係る色変換用無機成形体は、前記無機粒子層に含有される色変換部材が、硫化物系蛍光体、ハロゲンケイ酸塩系蛍光体、窒化物蛍光体、及び酸窒化物蛍光体から構成される群から選択される少なくとも一種の化合物を含有することができる。
かかる構成によれば、色変換用無機成形体は、熱により失活しやすいこれらの無機蛍光体を用いて、色変換を行うことができる。
【００２４】
第８の発明に係る色変換用無機成形体は、前記無機粒子層に含有される色変換部材が、フッ化物蛍光体を含有することができる。
かかる構成によれば、色変換用無機成形体は、水分により劣化しやすいフッ化物蛍光体を用いて、色変換を行うことができる。
【００２５】
第９の発明に係る色変換用無機成形体は、前記無機粒子層に含有される色変換部材の粒子が、当該粒子同士及び前記基体と無機結着材により結着していることが好ましい。
かかる構成によれば、色変換用無機成形体の無機粒子層は、無機結着材により色変換部材の粒子の凝集体が散逸されることなく形成される。
【００２６】
第１０の発明に係る色変換用無機成形体は、前記基体が、無機材料からなることが好ましい。
かかる構成によれば、色変換用無機成形体は、基体を無機材料で構成するため、使用時に基体が高輝度の光に照射され、また高温に晒されても、樹脂などの有機物と異なり、基体の変色などの劣化が防止される。
【００２７】
第１１の発明に係る色変換用無機成形体は、前記基体の熱伝導度が５Ｗ／ｍ・Ｋ以上であることが好ましい。
かかる構成によれば、色変換用無機成形体は、無機粒子層で色変換の際に生じる熱を、熱伝導度の高い基体を介して放熱することができる。
【００２８】
第１２の発明に係る色変換用無機成形体は、前記基体と前記無機粒子層との間に、透光性を有する透光性層を設けることができる。
かかる構成によれば、色変換用無機成形体は、入射光又は／及び色変換された光が透光性層と基体とを透過する色変換用無機成形体として用いることができる。また、色変換用無機成形体は、色変換部材の粒子が透光性層と被覆層とによって、連続的に被覆される。
【００２９】
第１３の発明に係る色変換用無機成形体は、前記透光性層と前記被覆層とが同じ材料で形成されていることが好ましい。
かかる構成によれば、色変換用無機成形体は、無機粒子層に含有される色変換部材の粒子が、同じ材料からなる透光性層と被覆層とによって、連続的に被覆される。
【００３０】
第１４の発明に係る色変換用無機成形体は、前記基体が、導電性を有する材料からなるようにすることができる。
かかる構成によれば、色変換用無機成形体は、基体に導電体層を設けることなく、基体を一方の電極とした電気沈着法又は静電塗装法を用いて、基体上に直接に無機粒子層を形成することができる。
【００３１】
第１５の発明に係る色変換用無機成形体は、第１無機材料と第２無機材料とが異なる種類のものであることが好ましい。
かかる構成によれば、色変換用無機成形体は、複数の種類の無機材料からなる色変換部材を含有することとなり、入射光を入射光とは異なる２種以上の色の光に色変換させて、混色させて出射することが可能である。
【００３２】
第１６の発明に係る発光装置は、光源と、前記の色変換用無機成形体とを備えている。
かかる構成によれば、発光装置は、光源が発光する光を吸収して、色変換用無機成形体によって吸収した光の色とは異なる色の光を出力光として出力する。これによって、発光装置は、光源の光の色を色変換した出力光を出力する。
【００３３】
第１７の発明に係る発光装置は、前記光源が発光する光の一部と、前記色変換用無機成形体が発光する光、とを混色させた光を出力するように構成することができる。
かかる構成によれば、発光装置は、光源が発光する光の一部と、色変換用無機成形体が発光する光であって、色変換用無機成形体が光源の光を吸収して発光する光源の光の色とは異なる色の光、とを混色させた色の光を出力する。例えば、光源の色を青色、基体から発光する光の色を緑色および無機粒子層から発光する光の色を赤色として、これらを混色して白色光として出力することができる。
【００３４】
第１８の発明に係る色変換用無機成形体の製造方法は、無機粒子層形成工程と、被覆層形成工程と、を含み、この順で行われる。
かかる手順によれば、まず、無機粒子層形成工程において、光を吸収し、吸収した光の色とは異なる色の光を発光する第１無機材料からなる色変換部材を含有する基体上に、光を吸収し、吸収した光の色とは異なる色の光を発光する第２無機材料からなる色変換部材の粒子を含有する凝集体を形成する。すなわち、無機粒子層の厚さや形状は、色変換部材の粒子の凝集体の厚さや形状によって定められる。
【００３５】
次に、被覆層形成工程において、基体の表面及び色変換部材の粒子の表面を連続的に被覆する無機材料からなる被覆層を形成する。すなわち、前記した凝集体が、この形状を維持したまま、被覆層によって基体とともに一体化された成形体となる。
【００３６】
第１９の発明に係る色変換用無機成形体の製造方法は、前記無機粒子層形成工程において、前記凝集体を、電気沈着法、静電塗装法、パルススプレー法もしくは遠心沈降法、又はこれらの方法の組み合わせにより前記基体上に形成することが好ましい。
かかる手順によれば、無機粒子層形成工程において、色変換部材の粒子を含有する凝集体が、高温になることなく形成される。
【００３７】
第２０の発明に係る色変換用無機成形体の製造方法は、前記基体が導電性を有する材料からなり、前記無機粒子層形成工程において、前記基体を一方の電極とした電気沈着法又は静電塗装法により、前記基体上に前記凝集体を形成することが好ましい。
かかる手順によれば、無機粒子層形成工程において、基体を一方の電極とした電気沈着法又は静電塗装法を用いて、基体上に直接に無機粒子層を形成することができる。
【００３８】
第２１の発明に係る色変換用無機成形体の製造方法は、前記基体は絶縁性の材料からなり、前記無機粒子層形成工程より前に、導電体層形成工程を行い、前記無機粒子層形成工程の後で、かつ前記被覆層形成工程より前に、導電体層透明化工程を行うことが好ましい。
かかる手順によれば、まず、導電体層形成工程において、絶縁性の材料からなる基体上に、金属からなる導電体層を形成する。次に、無機粒子層形成工程において、導電体層を一方の電極とした電気沈着法又は静電塗装法により、基体上に導電体層を介して、色変換部材の無機粒子を含有する凝集体を形成する。次に、導電体層透明化工程において、金属からなる導電体層を、例えば熱水などを用いて、酸化することで透明化する。そして、被覆層形成工程において、透明化した導電体層の表面及び色変換部材の粒子の表面を連続的に被覆する無機材料からなる被覆層を形成する。
【００３９】
第２２の発明に係る色変換用無機成形体の製造方法は、前記透明化した導電体層が、前記被覆層と同じ材料からなることが好ましい。
かかる手順によれば、被覆層形成工程において、透明化した導電体層を介して基体上に形成された色変換部材の粒子層を、透明化した導電体層と同じ材料の被覆層で被覆する。
【００４０】
第２３の発明に係る色変換用無機成形体の製造方法は、前記基体は絶縁性の材料からなり、前記無機粒子層形成工程より前に、前記基体上に、透光性を有する導電性の材料からなる導電体層形成工程を行うことが好ましい。
かかる手順によれば、まず、導電体層形成工程において、絶縁性の材料からなる基体上に、透光性を有する導電性の材料からなる導電体層を形成する。次に、無機粒子層形成工程において、導電体層を一方の電極とした電気沈着法又は静電塗装法により、基体上に導電体層を介して、無機蛍光体を含有する凝集体を形成する。そして、被覆層形成工程において、透光性を有する導電体層の表面及び色変換部材の粒子の表面を連続的に被覆する無機材料からなる被覆層を形成する。
【００４１】
第２４の発明に係る色変換用無機成形体の製造方法は、前記被覆層形成工程において、前記被覆層を原子層堆積法により形成することが好ましい。
かかる手順によれば、被覆層形成工程において、原子層堆積法によって、緻密で均一な厚さの被覆層が形成され、色変換部材の粒子を良好に被覆すると共に、粒子間の隙間が潰れることなく空隙として良好に形成される。
【００４２】
第２５の発明に係る色変換用無機成形体の製造方法は、前記無機粒子層形成工程において、前記凝集体を形成する際に、無機結着材として、少なくともアルカリ土類金属元素を成分として含む化合物を用いることが好ましい。
かかる手順によれば、無機粒子層形成工程において形成される凝集体は、無機結着材によって結着される。これによって、後工程である被覆層形成工程において被覆層が形成され、凝集体が強固に固着されるまでの間に、凝集体を構成する粒子の散逸が防止される。
【００４３】
第２６の発明に係る色変換用無機成形体の製造方法は、前記無機粒子層に含有される色変換部材の平均粒径が、０．１〜１００μｍであり、前記被覆層の平均厚さを１０ｎｍ〜５０μｍとすることが好ましい。
かかる手順によれば、この範囲の平均粒径の色変換部材を用いることで、厚さの薄い無機粒子層が形成される。また、被覆層の平均厚さをこの範囲とすることで、色変換部材の粒子が良好に被覆される。
【００４４】
第２７の発明に係る色変換用無機成形体の製造方法は、前記被覆層は、Ａｌ２Ｏ３、ＳｉＯ２、ＺｒＯ２、ＨｆＯ２、ＴｉＯ２、ＺｎＯ、Ｔａ２Ｏ５、Ｎｂ２Ｏ５、Ｉｎ２Ｏ３、ＳｎＯ２、ＴｉＮ、及びＡｌＮから構成される群から選択される少なくとも一種の化合物を含有することが好ましい。
かかる手順によれば、被覆層形成工程において、好適な材料からなる被覆層で、色変換部材の粒子が良好に被覆される。
【発明の効果】
【００４５】
本発明の色変換用無機成形体は、無機粒子層が色変換部材の粒子の凝集体を被覆層で被覆した構造であるため、色変換部材の含有率を高くすることができ、さらに空隙の光散乱効果によって、高い色変換効率を得ることができる。また、本発明の色変換用無機成形体は、成形体の形状や用いる色変換部材の種類の制約が少ない。
さらに、本発明の色変換用無機成形体は、第１無機材料と第２無機材料とからなる複数の種類の色変換部材を、基体と無機粒子層に含有しているため、コンパクトな構造でありながら、入射光とは異なる複数の色の光を混色させて出射することができる。
【００４６】
本発明の発光装置は、色変換効率が高く、入射光とは異なる複数の色の光を混色して出射することができる。
本発明の色変換用無機成形体の製造方法は、成形体の形状や用いる色変換部材の種類の制約が少なく、コンパクトな構造でありながら、高い色変換効率を有し、入射光とは異なる複数の色の光を混色させて出射することができる色変換用無機成形体を製造することができる。
【図面の簡単な説明】
【００４７】
【図１】第１実施形態に係る無機成形体の構成を示すものであり、（ａ）は模式的断面図、（ｂ）は（ａ）の部分拡大図である。
【図２】第１実施形態に係る無機成形体の製造方法の流れを示すフローチャートである。
【図３】第１実施形態に係る無機成形体の製造工程を説明するための模式的断面図であり、（ａ）は導電体層を形成した様子、（ｂ）は蛍光体粒子を積層した様子、（ｃ）は導電体層を透明化した様子、（ｄ）は被覆層を形成した様子、をそれぞれ示す。
【図４】第１実施形態に係る無機成形体の製造方法において、被覆層形成工程の詳細な処理の流れを示すフローチャートである。
【図５】第１実施形態の変形例に係る無機成形体の構成を示す模式的断面図であり、（ａ）はドーム型、（ｂ）はチューブ型、（ｃ）はレンズ型、に構成した例をそれぞれ示す。
【図６】第２実施形態に係る無機成形体の構成を示す模式的断面図である。
【図７】第２実施形態に係る無機成形体の製造方法の流れを示すフローチャートである。
【図８】第２実施形態に係る無機成形体の製造工程を説明するための模式的断面図であり、（ａ）はマスキングした様子、（ｂ）は蛍光体粒子を積層した様子、（ｃ）は被覆層を形成した様子、（ｄ）はマスキングを除去した様子、をそれぞれ示す。
【図９】第３実施形態に係る無機成形体の構成を示す模式的断面図である。
【図１０】（ａ）は第４実施形態に係る発光装置の構成を示す模式図であり、（ｂ）は蛍光体層を内側に配置した例であり、（ｃ）は蛍光体層を外側に配置した例である。
【図１１】本発明の実施例に係る無機成形体の蛍光体層の断面を電子顕微鏡で撮影した写真画像である。
【図１２】図１１の領域Ａにおいて、被覆層を塗りつぶした画像である。
【図１３】図１１の領域Ａにおいて、被覆層及び蛍光体を塗りつぶした画像である。
【発明を実施するための形態】
【００４８】
以下、本発明における色変換用無機成形体（以下、「無機成形体」と略す）、この無機成形体の製造方法、この無機成形体を用いた発光装置について説明する。但し、本発明は、以下に説明する無機成形体の実施形態に限定されるものではない。
【００４９】
＜第１実施形態＞［無機成形体の構成］
本発明の第１実施形態に係る無機成形体の構造を、図１を参照して説明する。
図１（ａ）に示すように、第１実施形態に係る無機成形体１は、透光性の基板２の上面に透光性層５を有し、透光性層５を介して基板２の上面に蛍光体層（無機粒子層）３が設けられている。透光性の基板２は、第１無機材料からなる無機蛍光体（色変換部材）４を含有している（不図示）。また、蛍光体層３は、第２無機材料からなる粒状の無機蛍光体（色変換部材）３１と、無機蛍光体３１を被覆する被覆層３２とから形成されている。更に詳細には、図１（ｂ）に示すように、蛍光体層３の内部には、空隙３３が形成されている。
【００５０】
本実施形態に係る無機成形体１は、基板２及び透光性層５が透光性の材料を用いて構成されており、基板２及び透光性層５は、上方又は下方から照射された光および色変換部材によって色変換された光を透過することができる。
本実施形態に係る無機成形体１に蛍光体層３側から光が入射された場合は、入射光の一部は、蛍光体層３内の粒状の第２無機材料によって吸収され、入射光の色とは異なる色の光に変換され、入射光の他の一部は、基板２中に存在する第１無機材料によって吸収され、入射光の色とは異なる色の光に変換されて、いずれも入射光が入射した面と反対側の基板２側の面から出射される。
【００５１】
一方、本実施形態に係る無機成形体１に基板２側から光が入射された場合は、入射光の一部は、基板２中に存在する第１無機材料によって吸収され、入射光の色とは異なる色の光に変換され、入射光の他の一部は、蛍光体層３内の粒状の第２無機材料によって吸収され、入射光の色とは異なる色の光に変換されて、いずれも入射光が入射した面と反対側の蛍光体層３側の面から出射される。
従って、本実施形態に係る無機成形体１は、透過型の色変換用無機成形体として用いられるものである。
【００５２】
以下、無機成形体１の各部の構成について詳細に説明する。
なお、本明細書において「透光性を有する」とは、無機成形体１に入射する光及び無機成形体１内の色変換部材によって色変換された光に対して透光性を有することをいう。
【００５３】
（基板（基体））
基板２は、透光性を有し、第１無機材料からなる色変換部材４を含有し、蛍光体層３を支持する機能を有した部材である。さらに、光を制御する機能、熱を効率よく放熱させる機能などを有していてもよい。基板２として、種々の材料を目的・用途に応じて選択することができる。
基板２は、入射光、基板２内の第１無機材料によって色変換された光および蛍光体層３内の第２無機材料によって色変換された光に対して透光性を有している。透光性の尺度として、入射光量に対する透過光量の比率である光透過率は、５０％以上、好ましくは７０％以上、より好ましくは９０％以上であることが望ましい。
基板２としては、例えばガラス、Ａｌ２Ｏ３、ＳｉＯ２などの酸化物や複合酸化物、ＡｌＮ、ＧａＮなどの窒化物や酸窒化物、ＳｉＣなどの炭化物や炭窒化物、ハロゲン化物、透光性カーボンなどの透明な無機材料を用いることができる。
【００５４】
基板２は、入射光とは異なる色の光を発光する第１無機材料からなる無機蛍光体４を含有している（不図示）。そのため、基板２は、上方又は下方から入射する光の一部又は全部を吸収し、入射した光とは異なる色の光を発光する色変換機能を有している。
基板２に入射した光は、基板２に含有される第１無機材料からなる無機蛍光体４に吸収されて、入射した光の色とは異なる色の光を発光する。
基板２に含有される第１無機材料からなる無機蛍光体４の存在形態は、種々のものが考えられる。第１無機材料からなる無機蛍光体４が、基板２の主原料となるものであってもよいし、基板２を構成する上記透光性の材料の一部として含有されていてもよいし、基板２の表面や内部に薄い層を形成していてもよい。
【００５５】
基板２の主要な構成態様を分類すると、以下のようになる。
（１）無機蛍光体のみを焼結して製造した多結晶蛍光体からなる基板；ＹＡＧ系など酸化物系や非酸化物系の窒化物、硫化物などの結晶性の無機蛍光体粉末を焼結することにより得ることができる。
（２）融液成長などの方法で作成された無機蛍光体単結晶や無機蛍光体複合材料からなる基板。
（３）透明性無機材料中に蛍光体微粒子を分散させた材料からなる基板；ガラス、アルミナ、シリカなどの透明性無機材料と無機蛍光体微粒子とを混合して溶融させて得ることができる。
（４）発光ガラスからなる基板。
（５）透明基板の表面に蛍光体薄膜を有する基板；透明基板としては、焼結体板、単結晶板、ガラス板、フィルムなどを使うことができる。単結晶板としては、サファイア、ＺｎＯ、ＳｉＯ２、ＧａＮ、Ｇａ２Ｏ３などの透明無機化合物を使うことができる。蛍光体薄膜を形成する方法としては、蒸着、溶射、スパッタリングなどの方法を用いることができる。
（６）透明無機化合物からなる層で無機蛍光体からなる層を挟み込んだ材料からなる基板。
【００５６】
これらの構成態様は、一例として記載したものである。これらの構成態様の中から、無機蛍光体４の特性や無機成形体１の目的・用途に応じて適切な構成態様を選択して使用することができる。例えば、耐熱性の低い無機蛍光体４であれば、製造時に加熱する工程を有する構成態様を用いることは好ましくない。
【００５７】
上記の基板２の主要な構成態様のそれぞれについて、製造方法の一例を以下に具体的に説明する。
（１）無機蛍光体のみを焼結して製造した多結晶蛍光体からなる基板
ＹＡＧ系蛍光体粉末をプレス装置、冷間等方圧加圧装置（ＣＩＰ：Ｃｏｌｄ  ＩｓｏｓｔａｔｉｃＰｒｅｓｓｉｎｇ）などを用いて押し固めて、焼結前の成形体を得る。この成形体を熱間等方圧加圧装置（ＨＩＰ：Ｈｏｔ  Ｉｓｏｓｔａｔｉｃ  Ｐｒｅｓｓｉｎｇ）などに入れて、圧力をかけながら１５００℃以上の温度で焼結させる。高温高圧とすることにより蛍光体粉末の表面が溶融し、粒子同士が融着して、バルクの蛍光体焼結体となる。この焼結体を所定の厚さに切り出し、切削、研磨し、続いて弱還元性雰囲気下でアニールすることにより、ＹＡＧ系蛍光体焼結板の基板を得ることができる。ＹＡＧ系蛍光体の組成を変えることにより種々の発光色を有した基板とすることができる。焼結方法としては、ＨＩＰの他、放電プラズマ焼結法（ＳＰＳ：Ｓｐａｒｋ  Ｐｌａｓｍａ  Ｓｈｉｎｔｅｒｉｎｇ）、真空焼結法、ホットプレス焼結法など種々の方法を使用できる。温度、雰囲気や圧力を変えることにより、酸化物系蛍光体やその他の組成の蛍光体基板を作成することができる。
【００５８】
（２）融液成長法で作成された無機蛍光体単結晶からなる基板
ＹＡＧ系蛍光体の単結晶の作成方法としては、チョクラルスキー法、ブリッジマン法などが用いられる。まず、ＹＡＧ系蛍光体の成分を含有する融液を作成し、種結晶を核として引き上げ法により単結晶を作成する。その後、結晶方位を考慮して、所望の形状・大きさに加工することにより、ＹＡＧ系蛍光体単結晶からなる基板を得ることができる。融液にアルミナやシリカなどを過剰に加えることにより、ＹＡＧ系蛍光体と過剰成分とが均一に混合して複合した結晶の基板とすることもできる。
【００５９】
（３）透明性無機材料中に蛍光体微粒子を分散させた材料からなる基板
ＹＡＧ系蛍光体粉末とホウ珪酸ガラスや燐酸系低融点ガラスなどのガラス粉末を、プレス装置やＣＩＰ装置などを用いて押し固めて、焼結前の成形体を得る。この成形体を真空炉に入れて、減圧下でガラス材料の軟化点以上に加熱して焼結させる。減圧により粒子間の空隙が埋められた焼結体が得られる。これを所望の形状・大きさに加工することにより、基板を得ることができる。
【００６０】
（４）発光ガラスからなる基板
発光中心となる賦活剤の希土類元素と母体と成るガラス成分とを混合し、融液を作成して、冷却固化させることにより、ガラスを作成する。必要に応じて温度、雰囲気を制御しながら熱処理することにより発光ガラスを作成する。これを所望の形状・大きさに加工することにより、基板を得ることができる。
【００６１】
（５）透明基板の表面に蛍光体薄膜を有する基板
透明なアルミナ基板を蒸着装置内に入れて、蒸着用の原料として、ＳｒＳ、Ｅｕ２Ｓ３、Ｇａ２Ｓ３を用いて蒸着することにより、アルミナ基板の表面に、ＳｒＧａＳ４：Ｅｕの蛍光体の蒸着層を作成する。蒸着後、所定の条件で熱処理して、蛍光体粒子を成長・結晶化させることにより、表面に、薄膜の蛍光体層が形成されたアルミナ基体を得る。薄膜の形成方法としては、蛍光体の種類により、スパッタリング法、溶射法、ＭＢＥ法、ＣＶＤ法などから選択することができる。
【００６２】
（６）透明無機化合物からなる層で無機蛍光体からなる層を挟み込んだ材料からなる基板
ナノサイズの蛍光体微粒子などのように、外部環境に対する耐久性が低い蛍光体材料の場合は、当該材料を無機接着剤などに拡散・混合させ、２枚のガラス板などの透明無機化合物板の間に挟み込み、密閉して封入することにより、基板とすることができる。
【００６３】
透光性の基板２には、光制御性を持たせることができる。即ち、光の選択透過性、光拡散性、光吸収性、光遮蔽性などの機能を付与することができる。例えば、光源として紫外線を出力するＬＤ（レーザーダイオード）を用い、ＬＤの上面に無機成形体１を、蛍光体層３が設けられた側をＬＤからの光の入射面として配置した発光装置において、ＬＤから出射される光の漏れを低減させるための構成例について説明する。ＬＤから出射された光が蛍光体層３に入射されると、蛍光体層３で色変換された光と、蛍光体層３で色変換されなかった光とが、共に基板２に入射される。このとき、蛍光体層３で色変換された光は基板２を透過させ、蛍光体層３で色変換されなかったＬＤから出射された光は基板２で遮蔽又は吸収させるように、光の透過性に波長選択性を有する機能を持たせるように基板２の材料を選択することができる。このような構成とすることで、ＬＤから出射される光が、反対面（基板２側）から直接に出射されないようにすることができる。このような構成の具体例として、例えば、基板２の材料として、紫外線を透過しないパイレックス（登録商標）ガラスを用いたり、基板２の表面に紫外線を反射する誘電体反射膜を設けたりすることができる。
【００６４】
また、透光性を有する基板２の内部又は表面に、例えば、光を乱反射させる無機フィラー等を含有させて、光拡散性を持たせることもできる。このような構成にすることで、更に色変換の均一性を向上させることができる。ここで、光を乱反射させる無機フィラーとしては、基板２と屈折率差が大きく、透光性であり、粒子としてのサイズが小さいものが望ましい。具体的には、基板２として屈折率１．５程度のガラスを用いたときは、屈折率が２．５〜２．７のＴｉ０２などを挙げることができる。基板２としてＳｉＯ２を用いたときは、ＴｉＯ２、Ａｌ２０３、Ｃ（ダイヤモンド）などを挙げることができる。
【００６５】
透光性を有する材料は、一般に電気的に絶縁性であるが、基板２の表面に透光性の導電性材料からなる膜を設けたり、基板２を透光性を有する導電性材料から形成したり、基板２に透光性を有する導電性フィラーを含有させたりして、基板２に導電性を付与した場合には、後述する蛍光体層３の形成工程において、電気沈着法や静電塗装法などを利用することができる。
【００６６】
更に、基板２は、基板２の内部や蛍光体層３で色変換された光のストークスロスによる発熱を、基板２を介して効率よく放熱できるように、熱伝導度が高い材料を用いることが好ましい。具体的には、基板２に用いる材料の熱伝導度が５Ｗ／ｍ・Ｋ以上であることが好ましく、１００Ｗ／ｍ・Ｋ以上であることがより好ましい。このような熱伝導度が高い透光性の材料としては、例えば、ＡｌＮを挙げることができる。また、熱伝導度の高い無機フィラー等を添加することにより、基板２の熱伝導性を高めてもよい。熱伝導度の高い無機フィラーの具体例としては、ＡｌＮ、ＳｉＣ、Ｃ（ダイヤモンド）などを挙げることができる。
【００６７】
更にまた、基板２の形状は板状に限定されず、構造部材として蛍光体層３を保持すると共に、発光装置の組み付け機能や集光機能を持たせるための立体構造を取ることもできる。例えば、ガラス製の基板２に加工を施してレンズ機能を持たせた上で、蛍光体層３を直接レンズ形状の基板２上に形成し、レンズと色変換部材である蛍光体層３とが一体となった構造の色変換用無機成形体１とすることもできる。このような構成にすることで、光制御がしやすくなる。
【００６８】
（蛍光体層（無機粒子層））
蛍光体層３は、第２無機材料からなる無機蛍光体３１の粒子の凝集体を、無機材料からなる被覆層３２で被覆した無機粒子層である。本実施形態では、蛍光体層３は、基板２の上面を被覆するように設けられている。蛍光体層３は、上方又は下方から入射する光の一部又は全部を吸収し、入射した光とは異なる色の光を発光する色変換機能を有する層である。
【００６９】
図１（ｂ）に示したように、蛍光体層３は、粒状の無機蛍光体３１の粒子が、無機材料からなる被覆層３２によって被覆されていると共に、この被覆層３２によって無機蛍光体３１の粒子及び基板２、並びに粒子同士が固着され、粒状の無機蛍光体３１が一体化した成形体を構成している。また、蛍光体層３の表面は、無機蛍光体３１の粒径に起因した凹凸が形成されている。更に、蛍光体層３の内部において、無機蛍光体３１の粒子間に空隙３３が形成されている。
【００７０】
蛍光体層３に入射した光は、この空隙３３によって散乱され、蛍光体層３に含有される無機蛍光体３１に効率的に吸収されるため、空隙３３を有さない場合に比べて高い色変換効率を得ることができる。このため、同じ色変換率を得るためには、空隙３３を有さない場合よりも蛍光体層３の厚さを薄くすることができる。
【００７１】
また、蛍光体層３の表面に、無機蛍光体３１の粒径に起因する凹凸を有するため、特に無機成形体１の基板２側から光を入射する場合は、界面での全反射を低減して蛍光体層３から効率的に光を取り出すことができる。このため、この無機成形体１を色変換用成形部材として用いて発光装置を構成すると、高い発光効率を得ることができる。
【００７２】
また、蛍光体層３は、透光性のアルカリ土類金属塩からなる無機結着材（不図示）が含まれていてもよい。無機結着材は、無機蛍光体３１と基板２との間、及び／又は無機蛍光体３１同士を結着するものである。この無機結着材は、無機蛍光体３１を基板２上に積層する製造工程において添加されたものであり、無機材料からなる被覆層３２によって、無機蛍光体３１の粒子と基板２との間、及び無機蛍光体３１の粒子同士を被覆する被覆層３２が形成されるまで、無機蛍光体３１の粒子が散逸しないように結着させる機能を有している。
【００７３】
また、蛍光体層３は、無機フィラーなどが含まれるようにしてもよい。例えば、無機フィラーの添加によって、蛍光体層３に入射した光を散乱、拡散させたり、前記したストークスロスによる発熱を効率的に基板２に伝導することで、放熱性を向上させたりすることができる。また、無機フィラーの添加によって、蛍光体層３における無機蛍光体３１の含有率を調整することができる。また、添加する無機フィラーの粒径や形状によって、空隙３３の形状、空隙率、蛍光体層３の表面の凹凸形状を調整することができる。
また、蛍光体層３は、金属粉などの導電性粒子などが含まれるようにしてもよい。導電性粒子の添加によって、前記したストークスロスによる発熱を効率的に基板２に伝導することで、放熱性を向上させることができる。
【００７４】
無機フィラーとしては、例えば、窒化アルミニウム、チタン酸バリウム、酸化チタン、酸化アルミニウム、酸化ケイ素、二酸化ケイ素、重質炭酸カルシウム、軽質炭酸カルシウム、銀、シリカ（ヒュームシリカ、沈降性シリカ等）、チタン酸カリウム、ケイ酸バリウム、ガラスファイバー、カーボン、ダイヤモンド等及びこれらの２種以上の組み合わせが挙げられる。
また、酸化タンタル、酸化ニオブ、希土類酸化物など、光吸収の少ない透光性材料や、特定の波長の光を反射又は吸収する無機化合物を用いることができる。
なお、無機フィラーは、後記する無機蛍光体３１の粒径と同程度のものを用いることができる。
【００７５】
また、蛍光体層３は、無機蛍光体３１の粒子の凝集体を被覆層３２で連続的に被覆して一体化した層であるが、保護層や反射防止層などを更に積層するようにしてもよい。この場合、基板２の上面から、保護層や反射防止層などを含めた蛍光体層３の上面までの膜厚である蛍光体層３の総膜厚は、１０〜３００μｍ程度とすることが好ましい。
【００７６】
また、蛍光体層３は、無機蛍光体３１の粒子の凝集体であるため、それらの粒径によって膜厚は影響されるが、実質的に色変換に寄与する蛍光体層３の厚さが、１〜１５０μｍ程度のものを用いることができ、５〜７０μｍとすることが好ましく、１０〜５０μｍとすることがより好ましい。なお、「実質的に色変換に寄与する蛍光体層」とは、前記した保護層や反射層を除き、無機蛍光体３１の粒子の凝集体を被覆層３２で連続的に被覆して一体化した層を指す。
この蛍光体層３の厚さ（実質的に色変換に寄与する蛍光体層の厚さ及び総膜厚）は、走査型電子顕微鏡を用いて測定することができる。
【００７７】
また、本発明の実施形態においては、従来の焼結セラミックスなどからなる蛍光体の成形体に比べ、蛍光体層３における無機蛍光体３１の含有率を高くすることができ、また空隙３３の存在によって、同じ色変換率を得るための蛍光体層３の膜厚を薄くすることができる。このため、蛍光体層３に含有される無機蛍光体３１で生じたストークスロスによる発熱を、放熱機能を持つ基板２等へ迅速に伝導することができる。すなわち、放熱性の優れた無機成形体１とすることができる。
【００７８】
（無機蛍光体（色変換部材））
基板２が含有する無機蛍光体４（不図示）および蛍光体層３が含有する無機蛍光体３１は、それぞれ、光を吸収し、吸収した光の色とは異なる色の光を発光する第１無機材料あるいは第２無機材料からなる色変換部材である。
無機蛍光体３１として使用される蛍光体材料は、励起光である入射光を吸収して、異なる色（波長）の光に色変換（波長変換）するものであればよい。
基板２が含有する無機蛍光体４と蛍光体層３が含有する無機蛍光体３１とは、同一の種類のものであってもよいし、異なる種類のものであってもよい。
無機蛍光体が同一の種類の場合、無機成形体１は、基板２と蛍光体層３のいずれにも同一の種類の無機蛍光体を有することとなる。そのため、光源等から無機成形体１に入射した光は、基板２あるいは蛍光体層３のいずれかで無機蛍光体に照射される確率が高くなり、当該同一の種類の無機蛍光体による光の色の変換効率を高めることが可能となる。
【００７９】
一方、無機蛍光体が異なる種類の場合、無機成形体１は、基板２と蛍光体層３とにそれぞれ異なる種類の無機蛍光体を有することとなる。そのため、光源等から無機成形体１に入射した光のうち、一部の光は基板２が含有する無機蛍光体４に照射され、他の一部の光は蛍光体層３が含有する無機蛍光体３１に照射されることとなる。そして、基板２が含有する無機蛍光体４から発光される光と蛍光体層３が含有する無機蛍光体３１から発光される光の両方が混色されて、無機成形体１から出射されることとなる。また、場合によっては、基板２が含有する無機蛍光体４あるいは蛍光体層３が含有する無機蛍光体３１のいずれかから発光された光の一部が、他の種類の無機蛍光体に照射されて、さらに異なる色の光を発光することもある。
従って、無機蛍光体が異なる種類の場合には、無機蛍光体に照射されずに出射される入射光の一部も含めて、無機成形体１からは複数の色の光が混色されて出射されることとなる。
【００８０】
基板２が含有する無機蛍光体４と蛍光体層３が含有する無機蛍光体３１とは、それぞれ独立して変更することが可能であるため、両者それぞれの無機蛍光体の種類、粒子径、含有量、含有形態、等を変えた種々の組み合わせの無機成形体１を設計することができる。その結果、多様なスペクトルを有した光を自在に発色させることができる。目的や用途に応じて、それら種々の組み合わせの中から最適な組み合わせを選択して適用することが可能である。
例えば、光源光として、青色の光を使用し、基板２として、透明ガラス中に青色の光を緑色の光に変換させるＬＡＧ（ルテチウム・アルミニウム・ガーネット）系蛍光体微粒子を分散させた材料からなる基板を用い、蛍光体層３が含有する無機蛍光体３１が青色の光を赤色の光に変換させる無機蛍光体であれば、光源光を含めたこれら３色の光を混色して白色光とすることができる。
【００８１】
本実施形態の無機成形体１は、基板２が含有する無機蛍光体４および蛍光体層３が含有する無機蛍光体３１として、それぞれ、複数の種類の蛍光体を併用することもできる。複数の種類の蛍光体を混合して使用することにより、特殊な色の発色をさせたり、簡便な構造としたりするときには有効である。
また、本実施形態の無機成形体１は、蛍光体層３を複数有する構成としてもよい。例えば、基板２の表側と裏側に２つの蛍光体層３を設けたり、基板２の片側に蛍光体層３を２層以上設けてもよい。このような構成とすることにより、基板２が含有する無機蛍光体４と合わせて、３種類以上の蛍光体を有した無機成形体１とすることができる。
【００８２】
本実施形態では、従来のように、異なる色の複数の発光素子を組み合わせたり、複数の色変換蛍光体を組み合わせたりして複雑な構成を取る必要もなく、コンパクトな構造でありながら、一つの無機成形体１によって、入射光とは異なる色の複数の色の光を混色して出射することが可能である。
また、従来は、複数の種類の色変換蛍光体を樹脂系の接着剤で貼り合わせたり、複数の種類の色変換蛍光体を樹脂中に分散させたりして用いていた。しかし、本実施形態では、無機材料が主体であって、熱伝導性、耐熱性および耐光性が劣る樹脂系材料を使用することが不要であるため、放熱性や耐久性を良好なものにすることが可能である。
【００８３】
ここで、一つの無機成形体１において、複数の種類の蛍光体を併用できることの利点について、発光効率、耐久性、混色性の３つの観点から、さらに説明する。
【００８４】
（発光効率）
従来の複数の蛍光体を含有した色変換用成形体においては、発光波長が短い蛍光体の光が、発光波長の長い蛍光体に吸収されて、発光波長が変換されることによって、徐々に光のエネルギーが失われ、実質的にＬＥＤから出る光の総量が減り、ＬＥＤのエネルギー変換効率が下がる、という２次吸収によるロスの問題が存在していた。
この２次吸収によるロスの問題は、例えば、無機成形体の同一の蛍光体層中に、複数の種類の蛍光体を混合して用いた場合、あるいは、蛍光体の有する特性から、光源に近い側の蛍光体の層に発光波長の短い蛍光体、光源に遠い側の蛍光体の層に発光波長の長い蛍光体を配置した場合に発生していた。
【００８５】
ところが、本実施形態においては、光源に近い側の基板２あるいは蛍光体層３に、発光波長の長い（吸収波長の長い）蛍光体を配置し、光源に遠い側の基板２あるいは蛍光体層３に、発光波長の短い（吸収波長の短い）蛍光体を配置することができるので、上記２次吸収によるロスが低減されて、発光効率を改善することができる。一般に、色変換に使われる蛍光体の量は出来るだけ少なく、色変換される回数は出来るだけ少ない方がＬＥＤの発光効率が改善されるためである。
【００８６】
（耐久性）
従来は、複数の蛍光体を含有した色変換用成形体の構成として、色変換機能を持った基体の両側あるいは片側に、基体が含有する蛍光体とは異なる種類の蛍光体を分散させた樹脂層を配した構成の色変換用成形体が存在していた。しかし、樹脂中に分散させた蛍光体には放熱経路が設けられているわけではなく、樹脂のガスバリア性も高くないため、蛍光体や樹脂が外部環境による劣化を受け易く、耐久性に問題があるものであった。
一方、本実施形態の構成では、色変換機能を持った基板２に、無機蛍光体３１を含有する蛍光体層３が連続的に繋がっていることにより、無機蛍光体３１の放熱が容易であり、耐久性に優れたものとなる。また、無機材料からなる均一でガスバリア性に優れた被覆層３２によって、無機蛍光体３１が保護されているため、無機蛍光体３１が外部環境による劣化を受けにくく、耐久性に優れたものとなる。
【００８７】
さらに従来は、例えば、燐酸系の融点４００℃付近の低融点ガラスは、潮解性があるために、色変換用成形体としては使用されていなかった。しかし、本実施形態においては、無機材料からなる被覆層３２によって、無機蛍光体３１だけでなく、基板２も外部環境から保護されるため、無機成形体１としての耐久性が改善され、従来は使用できなかった低融点ガラスや耐熱性の低い蛍光体も、無機成形体１の構成材料として使用可能となり、選択できる蛍光体の種類が増加している。
【００８８】
（混色性）
従来は、無機成形体１の混色の均一性を改良するために、基板となるガラス中に光拡散のためのフィラーなどを添加していたが、優れた混色性を確保するためには、ガラス中に添加する蛍光体やフィラーの種類の選択に制約があった。
しかし、本実施形態においては、色変換機能を持った基板２の表面に、空隙３３を有した無機粒子層３を有しており、さらに無機粒子層３の表面が凹凸形状を有していることにより、発光効率を大きく減らすことなく、混色の均一性を向上させることが可能となっている。
【００８９】
また、無機粒子層３の構成として、空隙３３の存在比率、層の厚み、無機蛍光体３１の種類、粒子径、含有量、形状等を制御することにより、混色の均一性を向上させることが可能である。
さらに、基板２の発光素子からの入射光が入射する側とは反対側に、部分的もしくは全体に反射層を設けることにより、混色性を向上させることが可能である。
【００９０】
上記のことからわかるように、基板２が含有する無機蛍光体４と蛍光体層３が含有する無機蛍光体３１、即ち、第１無機材料と第２無機材料とは、異なる種類のものであった方が、多様な優れた効果を発現させることが可能であり、好ましい。
【００９１】
蛍光体層３が含有する無機蛍光体３１の粒子の平均粒径は、特に限定されないが、光の色変換効率の面から、０．１〜１００μｍ程度のものを用いることができる。取り扱いやすさの観点から、好ましくは１〜５０μｍ、より好ましくは２〜３０μｍのものを用いることができる。
なお、平均粒径の値は、空気透過法又はＦ．Ｓ．Ｓ．Ｓ．Ｎｏ（Ｆｉｓｈｅｒ−ＳｕｂＳｉｅｖｅ−Ｓｉｚｅｒｓ−Ｎｏ．）によるものとする（いわゆるＤバー（Ｄの上にバー）で表される値）。
【００９２】
また、レーザ回折式粒度分布測定装置（例えば、島津製作所製のＳＡＬＤシリーズなど）又は電気抵抗式粒度分布装置（例えば、コールター（ＢＥＣＫＭＡＮ  ＣＯＵＬＴＥＲ）社製のコールターカウンターなど）で測定される中心粒径Ｄｍ（Median Diameter）と前記した平均粒径Ｄバーとの比である（Ｄｍ／Ｄバー）を、無機蛍光体３１の粒子の分散性を示す指標とした場合に、この指標値が１に近いほど好ましい。すなわち、指標値が１に近いほど粒子の分散性が高く、粒子が凝集せず、応力の少ない蛍光体層３を形成することができる。これによって、蛍光体層３におけるクラックの発生を抑制することができる。
【００９３】
基板２が含有する無機蛍光体４および蛍光体層３が含有する無機蛍光体３１は、１種類だけでなく、複数種類の無機蛍光体を混合して用いてもよい。蛍光体層３が含有する無機蛍光体３１の場合は、複数種類の無機蛍光体３１の粒子を混合して用いてもよいし、複数種類の無機蛍光体３１の粒子層を順次積層するようにして作成してもよい。
【００９４】
基板２が含有する無機蛍光体４および蛍光体層３が含有する無機蛍光体３１の具体例としては、以下のものを挙げることができる。
例えば、Ｅｕ、Ｃｅ等のランタノイド系元素で主に賦活される窒化物系蛍光体・酸窒化物系蛍光体・サイアロン系蛍光体、Ｅｕ等のランタノイド系やＭｎ等の遷移金属系の元素により主に賦活されるアルカリ土類金属ハロゲンアパタイト蛍光体、アルカリ土類金属ハロゲンホウ酸塩蛍光体、アルカリ土類金属アルミン酸塩蛍光体、アルカリ土類金属ケイ酸塩蛍光体、アルカリ土類金属硫化物蛍光体、アルカリ土類金属チオガレート蛍光体、チオケイ酸塩蛍光体、アルカリ土類金属窒化ケイ素蛍光体、ゲルマン酸塩蛍光体、アルカリ金属ハロゲンケイ酸塩蛍光体、アルカリ金属ゲルマン酸塩蛍光体、又は、Ｃｅ等のランタノイド系元素で主に賦活される希土類アルミン酸塩蛍光体、希土類ケイ酸塩蛍光体等から選ばれる少なくともいずれか１以上であることが好ましい。具体例として、下記の蛍光体を使用することができるが、これに限定されない。
【００９５】
Ｅｕ、Ｃｅ等のランタノイド系元素で主に賦活される窒化物系蛍光体は、Ｍ２Ｓｉ５Ｎ８：Ｅｕ、ＭＡｌＳｉＮ３：Ｅｕ（Ｍは、Ｓｒ、Ｃａ、Ｂａ、Ｍｇ、Ｚｎから選ばれる少なくとも１種以上である。）などがある。また、Ｍ２Ｓｉ５Ｎ８：ＥｕのほかＭＳｉ７Ｎ１０：Ｅｕ、Ｍ１．８Ｓｉ５Ｏ０．２Ｎ８：Ｅｕ、Ｍ０．９Ｓｉ７Ｏ０．１Ｎ１０：Ｅｕ（Ｍは、Ｓｒ、Ｃａ、Ｂａ、Ｍｇ、Ｚｎから選ばれる少なくとも１種以上である。）などもある。
【００９６】
Ｅｕ、Ｃｅ等のランタノイド系元素で主に賦活される酸窒化物系蛍光体は、ＭＳｉ２Ｏ２Ｎ２：Ｅｕ（Ｍは、Ｓｒ、Ｃａ、Ｂａ、Ｍｇ、Ｚｎから選ばれる少なくとも１種以上である。）などがある。
【００９７】
Ｅｕ、Ｃｅ等のランタノイド系元素で主に賦活されるサイアロン系蛍光体は、Ｍｐ／２Ｓｉ１２−ｐ−ｑＡｌｐ＋ｑＯｑＮ１６−ｐ：Ｃｅ、Ｍ−Ａｌ−Ｓｉ−Ｏ−Ｎ（Ｍは、Ｓｒ、Ｃａ、Ｂａ、Ｍｇ、Ｚｎから選ばれる少なくとも１種以上である。ｑは０〜２．５、ｐは１．５〜３である。）などがある。
【００９８】
Ｅｕ等のランタノイド系、Ｍｎ等の遷移金属系の元素により主に賦活されるアルカリ土類金属ハロゲンアパタイト蛍光体には、Ｍ５（ＰＯ４）３Ｘ：Ｒ（Ｍは、Ｓｒ、Ｃａ、Ｂａ、Ｍｇ、Ｚｎから選ばれる少なくとも１種以上である。Ｘは、Ｆ、Ｃｌ、Ｂｒ、Ｉから選ばれる少なくとも１種以上である。Ｒは、Ｅｕ、Ｍｎ、ＥｕとＭｎ、のいずれかである。）などがある。
【００９９】
アルカリ土類金属ハロゲンホウ酸塩蛍光体には、Ｍ２Ｂ５Ｏ９Ｘ：Ｒ（Ｍは、Ｓｒ、Ｃａ、Ｂａ、Ｍｇ、Ｚｎから選ばれる少なくとも１種以上である。Ｘは、Ｆ、Ｃｌ、Ｂｒ、Ｉから選ばれる少なくとも１種以上である。Ｒは、Ｅｕ、Ｍｎ、ＥｕとＭｎ、のいずれかである。）などがある。
【０１００】
アルカリ土類金属アルミン酸塩蛍光体には、ＳｒＡｌ２Ｏ４：Ｒ、Ｓｒ４Ａｌ１４Ｏ２５：Ｒ、ＣａＡｌ２Ｏ４：Ｒ、ＢａＭｇ２Ａｌ１６Ｏ２７：Ｒ、ＢａＭｇ２Ａｌ１６Ｏ１２：Ｒ、ＢａＭｇＡｌ１０Ｏ１７：Ｒ（Ｒは、Ｅｕ、Ｍｎ、ＥｕとＭｎ、のいずれかである。）などがある。
【０１０１】
アルカリ土類金属ケイ酸塩蛍光体には、Ｍ２ＳｉＯ４：Ｅｕ（Ｍは、Ｃａ、Ｓｒ、Ｂａ、Ｍｇ、Ｚｎから選ばれる少なくとも１種以上である。）などがある。
【０１０２】
アルカリ土類金属硫化物蛍光体には、Ｌａ２Ｏ２Ｓ：Ｅｕ、Ｙ２Ｏ２Ｓ：Ｅｕ、Ｇｄ２Ｏ２Ｓ：Ｅｕなどがある。
【０１０３】
アルカリ金属ハロゲンケイ酸塩蛍光体には、ＭＳｉＸ６：Ｍｎ（Ｍは、Ｌｉ、Ｎａ、Ｋから選ばれる１種以上であり、Ｘは、Ｆ、Ｃｌ、Ｂｒ、Ｉから選ばれる１種以上であり、またＳｉの一部をＧｅで置換することができる）、Ｌｉ２ＳｉＦ６：Ｍｎ、Ｋ２（ＳｉＧｅ）Ｆ６：Ｍｎの組成式で表される蛍光体がある。
【０１０４】
Ｃｅ等のランタノイド系元素で主に賦活される希土類アルミン酸塩蛍光体には、Ｙ３Ａｌ５Ｏ１２：Ｃｅ、（Ｙ０．８Ｇｄ０．２）３Ａｌ５Ｏ１２：Ｃｅ、Ｙ３（Ａｌ０．８Ｇａ０．２）５Ｏ１２：Ｃｅ、（Ｙ，Ｇｄ）３（Ａｌ，Ｇａ）５Ｏ１２：Ｃｅの組成式で表されるＹＡＧ系蛍光体などがある。また、Ｙの一部若しくは全部をＴｂ、Ｌｕ等で置換したＴｂ３Ａｌ５Ｏ１２：Ｃｅ、Ｌｕ３Ａｌ５Ｏ１２：Ｃｅなどもある。
【０１０５】
その他の蛍光体には、ＭＳ：Ｅｕ、Ｚｎ２ＧｅＯ４：Ｍｎ、０．５ＭｇＦ２・３．５ＭｇＯ・ＧｅＯ２、ＭＧａ２Ｓ４：Ｅｕ（Ｍは、Ｓｒ、Ｃａ、Ｂａ、Ｍｇ、Ｚｎから選ばれる少なくとも１種以上である。）などがある。これらの蛍光体は、所望に応じてＥｕに代えて、又は、Ｅｕに加えてＴｂ、Ｃｕ、Ａｇ、Ａｕ、Ｃｒ、Ｎｄ、Ｄｙ、Ｃｏ、Ｎｉ、Ｔｉから選択される１種以上を含有させることもできる。
【０１０６】
また、前記した蛍光体以外の蛍光体であって、同様の性能、効果を有する蛍光体も使用することができる。
【０１０７】
これらの蛍光体は発光素子からの励起光により、黄色、赤色、緑色、青色の発光スペクトルを有するものを使用することができるほか、これらの中間色である黄色、青緑色、橙色などに発光スペクトルを有するものも使用することができる。これらの蛍光体を種々組み合わせて使用することにより、種々の発光色を有する発光装置を製造することができる。
【０１０８】
例えば、光源として青色に発光するＧａＮ系又はＩｎＧａＮ系化合物半導体発光素子を用いて、基板２が含有する無機蛍光体４および蛍光体層３が含有する無機蛍光体３１として、Ｙ３Ａｌ５Ｏ１２：Ｃｅ若しくは（Ｙ０．８Ｇｄ０．２）３Ａｌ５Ｏ１２：Ｃｅの青色の光を黄色に変換する蛍光体を用いて、色変換を行うようにし、発光素子からの光と、蛍光体からの光との混合色により白色に発光する発光装置を提供することができる。
【０１０９】
例えば、基板２が含有する無機蛍光体４および蛍光体層３が含有する無機蛍光体３１として、緑色から黄色に発光するＣａＳｉ２Ｏ２Ｎ２：Ｅｕ又はＳｒＳｉ２Ｏ２Ｎ２：Ｅｕと、青色に発光する（Ｓｒ，Ｃａ）５（ＰＯ４）３Ｃｌ：Ｅｕ、赤色に発光するＣａ２Ｓｉ５Ｎ８：Ｅｕ又はＣａＡｌＳｉＮ３：Ｅｕと、からなる３種の蛍光体を使用することによって、演色性に優れた白色に発光する発光装置を提供することができる。さらに、この構成においては、光の三原色である赤・青・緑を使用しているため、蛍光体の配合比を変えることのみで、広範囲の色彩の可視光を出射させることができる。
【０１１０】
なお、基板２が含有する無機蛍光体４および蛍光体層３が含有する無機蛍光体３１の具体例として前記した蛍光体の中には、例えば、非酸化物系の蛍光体である硫化物系蛍光体、ハロゲンケイ酸塩系蛍光体、窒化物蛍光体、酸窒化物蛍光体等のように、熱により母体が分解したり賦活剤が失活したりしやすいものがある。また、フッ化物蛍光体のように、水分により潮解するなど、雰囲気により劣化するものがある。
【０１１１】
本実施形態では、蛍光体層３を形成する際に、焼結法やガラス封止による成形方法のように高温が負荷されることがないため、蛍光体層３が含有する無機蛍光体３１として、熱により劣化しやすい、例えば、非酸化物系の蛍光体であるＣＡＳＮやＳＣＡＳＮのような窒化物蛍光体を用いることができる。
また、本実施形態では、無機蛍光体３１は、好ましくは後記する原子層堆積法により形成される被覆層３２によって緻密に被覆されるため、水分により潮解しやすい、例えば、ＬｉＳｉＦ４：Ｍｎのようなフッ化物蛍光体を用いることができる。
【０１１２】
以上のことから、基板２が含有する蛍光体４としては、基板２を製造・加工する際に蛍光体の効率が低下しない蛍光体が好ましく、一般的には希土類アルミン酸塩蛍光体、希土類珪酸塩蛍光体、アルカリ土類金属アルミン酸塩蛍光体など、比較的耐熱性に優れた酸化物系蛍光体が選択される場合が多い。一方、蛍光体層３が含有する無機蛍光体３１としては、蛍光体層３の製造・加工をする際に熱がかかりにくく、製造後は被覆層３２によって保護されるので、耐熱性や耐水性が劣る蛍光体も含めて、比較的広範囲の蛍光体から選択することが可能である。
【０１１３】
（被覆層）
被覆層３２は、粒状の無機蛍光体３１の粒子を被覆すると共に、当該粒子及び基板２、並びに粒子同士を固着させる透光性の被膜である。すなわち、被覆層３２は、無機蛍光体３１の保護層としての機能と、バインダーとしての機能と、熱伝導経路としての機能とを有するものである。
【０１１４】
被覆層３２としては、Ａｌ２Ｏ３、ＳｉＯ２、ＺｒＯ２、ＨｆＯ２、ＴｉＯ２、ＺｎＯ、Ｔａ２Ｏ５、Ｎｂ２Ｏ５、Ｉｎ２Ｏ３、ＳｎＯ２、ＴｉＮ、ＡｌＮなどから構成される群から選ばれる少なくとも１種の化合物を好適に用いることができる。
また、被覆層３２は、ＡＬＤ（Atomic Layer Deposition；原子層堆積）法やＭＯＣＶＤ（Metal Organic Chemical Vapor Deposition；有機金属化学的気相成長）法、ＰＥＣＶＤ（Plasma-Enhanced Chemical Vapor Deposition；プラズマＣＶＤ）法、大気圧プラズマ成膜法などによって形成することができる。
【０１１５】
特に、ＡＬＤ法は、形成される被膜が緻密であり、段差（凹凸）を有する形状の被覆性が高く、均一な厚さの被膜を形成することができるため好ましい。また、ＡＬＤ法により形成される被覆層３２は、膜厚が薄くても、無機蛍光体３１の粒子を良好に被覆するとともに、無機蛍光体３１の粒子の凝集体を一体化することができ、蛍光体層３の膜厚を更に薄く形成することができる。このため、無機蛍光体３１の粒子で生じたストークスロスによる発熱を、薄い被覆層３２を介して放熱機能を持つ基板２へ迅速に伝導することができる。これによって、放熱性の優れた無機成形体１を形成することができる。なお、良好な放熱性を得るために、蛍光体層３の膜厚を前記した範囲とすることが好ましく、また、被覆層３２の膜厚を後記する範囲とすることが好ましい。
【０１１６】
また、ＡＬＤ法により形成される被覆層３２の原料には常温から３００℃以下に蒸気圧を持つ有機金属材料、金属ハロゲン化物等が用いられる。特に、ＡＬＤ法で形成したＡｌ２Ｏ３からなる被膜は、水分などの雰囲気に対するバリア性が高く、好ましい。Ａｌ２Ｏ３膜を形成するための原料には、ＴＭＡ（トリメチルアルミニウム）と水とが用いられる。
【０１１７】
また、被覆層３２の膜厚は、平均厚さで１０ｎｍ〜５０μｍとすることができ、好ましくは５０ｎｍ〜３０μｍ、より好ましくは１００ｎｍ〜１０μｍとすることができる。
なお、被覆層３２の膜厚は、無機蛍光体３１の粒子（無機フィラーなどを添加している場合は、無機蛍光体３１及び無機フィラーなどの粒子）を均一に被覆している部分の厚さを指す。
【０１１８】
なお、被覆層３２は、前記した化合物による単一層として形成することも、異種材料による多層膜として形成することもできる。多層膜で形成する場合には、例えば、第１層（無機蛍光体３１に接する層）としてＡＬＤ法による緻密な層を形成し、次いで第２層として、ＰＥＣＶＤ法や大気圧プラズマ成膜法などの成膜速度の速い手法で成膜することもできる。
【０１１９】
（空隙）
空隙３３は、基板２上に積層された無機蛍光体３１の粒子間の隙間として形成されるものである。すなわち、空隙３３は、基板２と無機蛍光体３１と被覆層３２との何れかによって取り囲まれた空間である。なお、蛍光体層３に、無機フィラーや導電性粒子などの、無機蛍光体３１以外の粒子が含まれる場合は、空隙３３は、無機蛍光体３１を含めたこれらの粒子間の隙間として形成される。
【０１２０】
空隙３３は、蛍光体層３に入射した光を散乱させ、入射光を効率的に無機蛍光体３１に吸収させることができる。空隙率は、１〜５０％程度とすることが好ましく、より好ましくは５〜３０％である。空隙率の最適値は、無機蛍光体３１の粒径と被覆層３２の膜厚とに依存するが、空隙率を１％以上とすることで、効果的に入射光を散乱させることができ、５０％以下とすることで、蛍光体層３を薄肉化した場合でも、色変換に十分な無機蛍光体３１の含有量とすることができる。
【０１２１】
また、前記した空隙率の範囲で空隙３３を設けることにより、基板２と蛍光体層３との間の線膨張係数の差が大きい場合でも、製造工程や製造後の使用時における温度上昇によって成形体に掛かる歪を吸収し、クラックの発生を防止することができる。
【０１２２】
なお、蛍光体層３における空隙率は、無機蛍光体３１の平均粒径と、被覆層３２の膜厚とを、それぞれ前記した範囲で調整することにより制御することができる。すなわち、無機蛍光体３１の平均粒径に応じて、被覆層３２の膜厚を定めることで、所望の空隙率となる空隙３３を形成することができる。また、蛍光体層３に無機フィラーを添加する場合は、無機蛍光体３１の粒子と無機フィラーの粒子とを合わせた平均粒径と、被覆層３の膜厚とによって空隙率を制御することができる。また、空隙率の制御には、更に粒子の形状及び粒子の分散性を考慮することが好ましい。
【０１２３】
（空隙の充填物）
また、空隙３３を充填物で埋めるようにしてもよい。充填物としては、空気層（Ｎ２、Ｏ２、ＣＯ２等の混合気体）などの気体が好ましい。但し、これに限定されず、無機化合物（例えば、ＡｌＯＯＨ、ＳｉＯｘ等）、無機原料（例えば、ポリシラザン等）、ガラスやナノ無機粒子等の固体が、充填物の一部もしくは全部を占めるようにしてもよい。このような固体の充填物の原料として、液体ガラス材料、ゾルゲル材料などの、無機化合物を含有する液体を挙げることができる。また、前記したような無機化合物を含有する液体の溶媒として、水、有機溶媒、更にはシリコーンやフッ素樹脂などの無機物を主体とする樹脂を用いることもできる。
【０１２４】
なお、空隙３３に設けられるこれらの固体の充填物は、被覆層３２を構成する材料と同じ材料を含むようにしてもよい。この場合には、被覆層３２と空隙３３の充填物とで、互いに屈折率や透過率などの物性が異なるようにすることが好ましい。このために、例えば、被覆層３２がＡＬＤ法で形成されたＡｌ２Ｏ３とし、空隙３３の充填物がゾルゲル法で形成されたＡｌ２Ｏ３とすることができる。このように形成方法が異なることにより、結晶性や密度が異なり、前記した物性を異なるようにすることができる。
このように空隙３３を、被覆層３２とは物性の異なる材料で充填することにより、蛍光体層３に入射した光の拡散や取り出しを制御することができる。
【０１２５】
（透光性層）
透光性層５は、後記する蛍光体層形成工程Ｓ１１（図２参照）において、基板２上に電気沈着法又は静電塗装法により、無機蛍光体３１の粒子層３４を形成するための電極として用いるために形成された導電体層６（図３（ｂ）参照）を透明化したもの、もしくは透明導電体層である。従って、透光性層５は、前記した製造工程において導電性を有し、その後に透明化が可能な材料か、導電性を有する透光性の材料を用いることができる。
【０１２６】
導電性を有し、後に透明化が可能な材料としては、Ａｌ、Ｓｉ、Ｚｎ、Ｓｎ、Ｍｇ、Ｉｎから選択された少なくとも一種を含む金属材料を挙げることができる。例えば、Ａｌは、９０℃程度の熱水に晒すことで酸化でき、透光性のＡｌ２Ｏ３に変化させることができる。また、このようにＡｌは比較的低温で酸化させて、透明化することができるため好ましい。この場合は、Ａｌ２Ｏ３膜が透光性層５として形成される。更にまた、被覆層３２としてＡｌ２Ｏ３膜を形成する場合は、同じ材料であるため、被覆層３２と透光性層５とが良好に密着する。このため、無機蛍光体３１を水分などの雰囲気から良好に保護すると共に、蛍光体層３の基板２からの剥離が防止される。Ａｌ以外の材料についても、透光性層５と被覆層３２とが同じ材料となるようにすることで、透光性層５と被覆層３２との間の良好な密着性が得られるため好ましい。
【０１２７】
導電体層６を透光性層５に変換する他の方法として、アンモニア水による処理を用いることができる。例えば、導電体層６の材料としてＡｌ又はＺｎを用いた場合は、アンモニア水で処理することにより、それぞれ透光性のＡｌ（ＯＨ）３（水酸化アルミニウム）、Ｚｎ（ＯＨ）２（水酸化亜鉛）に変換することができる。また、これらはゲル状の物質として生成するため、無機蛍光体３１の粒子同士の結着材としての効果も期待できる。
【０１２８】
また、導電性を有する透光性の材料としては、例えば、Ｚｎ（亜鉛）、Ｉｎ（インジウム）、Ｓｎ（スズ）、Ｇａ（ガリウム）及びＭｇ（マグネシウム）からなる群から選択された少なくとも１種の元素を含む導電性金属酸化物が挙げられる。具体的には、ＺｎＯ、ＡＺＯ（ＡｌドープＺｎＯ）、ＩＺＯ（ＩｎドープＺｎＯ）、ＧＺＯ（ＧａドープＺｎＯ）、Ｉｎ2Ｏ3、ＩＴＯ（ＳｎドープＩｎ2Ｏ3）、ＩＦＯ（ＦドープＩｎ2Ｏ3）、ＳｎＯ2、ＡＴＯ（ＳｂドープＳｎＯ2）、ＦＴＯ（ＦドープＳｎＯ2）、ＣＴＯ（ＣｄドープＳｎＯ2）、ＭｇＯなどの導電性金属酸化物がある。
なお、導電性を有する透光性の材料を用いた場合は、後記する製造方法において、導電体層透明化工程Ｓ１２（図２参照）を省略することができる。
【０１２９】
［無機成形体の製造方法］
次に、本発明の第１実施形態に係る無機成形体の製造方法について、図２を参照して説明する。
図２に示すように、第１実施形態に係る無機成形体の製造方法は、導電体層形成工程Ｓ１０と、蛍光体層形成工程Ｓ１１と、導電体層透明化工程Ｓ１２と、被覆層形成工程Ｓ１３と、を含み、この順で行われる。
以下、図３を参照（適宜図１及び図２参照）して、各工程について詳細に説明する。
【０１３０】
（導電体層形成工程）
まず、導電体層形成工程Ｓ１０において、図３（ａ）に示すように、基板２において、蛍光体層３を形成する領域である上面に、導電体材料をからなる導電体層６を形成する。
ここで、基板２は、第１無機材料からなる無機蛍光体４を含有する透光性の基板である。
導電体層６としては、後工程である導電体層透明化工程Ｓ１２で透明化できる材料として、例えば、Ａｌを用いることができる。導電体層６は、例えば、スパッタリング法、蒸着法、メッキ法などにより形成することができる。なお、導電体層６を成膜する前に、蛍光体層３を設ける領域以外は、テープやフォトレジストなどを用いてマスキングを施すものとする。
【０１３１】
また、導電体材料として、ＩＴＯ、ＺｎＯなどの前記した透光性を有する材料を用いて、導電体層６を、例えば、スパッタリング法や蒸着法などの物理的方法、あるいはスプレー法やＣＶＤ（Chemical Vapor Deposition；化学気相成長）法などの化学的方法などにより形成することができる。なお、導電体層６を、透光性材料を用いて形成した場合は、導電体層透明化工程Ｓ１２を省略することができる。
【０１３２】
（蛍光体層形成工程（無機粒子層形成工程））
次に、蛍光体層形成工程Ｓ１１において、図３（ｂ）に示すように、基板２の上面に無機蛍光体３１の粒子の凝集体である粒子層３４を形成する。本実施形態では、電気沈着（電着）法により無機蛍光体３１の粒子層３４を形成する場合について説明する。
なお、蛍光体層３に無機フィラーや導電性粒子などの無機粒子を添加する場合は、粒子層３４は、無機蛍光体３１の粒子と、これらの粒子との凝集体となる。
【０１３３】
電気沈着法によれば、室温下で、粒状の無機蛍光体３１を懸濁させた溶液を入れた電着槽に、一方の電極となる導電体層６を設けた基板２と、他方の電極となる対電極とを浸漬させ、電極間に電圧を印加する。なお、基板２側には、無機蛍光体３１が帯電する極性と異なる極性の電圧を印加する。これによって、無機蛍光体３１の粒子が電気泳動して導電体層６を介して基板２に付着する。無機蛍光体３１の粒子層３４の厚さは、電極間に通電する電流及び時間で定められるクーロン量を調整することで制御することができる。
この電気沈着法に用いる溶媒は、特に限定されないが、ＩＰＡ（イソプロピルアルコール）などのアルコール系溶媒を好適に用いることができる。
【０１３４】
また、無機蛍光体３１の粒子及び基板２、並びに無機蛍光体３１の粒子同士を結着させるための無機結着材を溶液中に添加することが好ましい。無機結着材は、電気沈着法によって積層した無機蛍光体３１の粒子を、後工程である被覆層形成工程Ｓ１３で被覆層３２が形成されるまで、散逸させないようにするためのものである。無機結着材としては、例えば、Ｍｇイオン、Ｃａイオン、Ｓｒイオンなどのアルカリ土類金属イオンを用いることができる。添加したアルカリ土類金属イオンは、水酸化物や炭酸塩として析出して結着力を発揮する。これらの水酸化物や炭酸塩は、無色透明であるため、製造後の蛍光体層３中に残存しても色変換効率を低下することがない。また、無機物であるため、経時変化により色変換効率を低下させることもない。
【０１３５】
また、無機蛍光体３１の電気泳動を効率的に行わせるために、溶液中に金属塩などの帯電制御剤を添加することが好ましい。また、帯電制御剤は、溶液中に添加せず、無機蛍光体３１の粒子にコーティングするようにしてもよい。
【０１３６】
なお、本実施形態では、蛍光体層形成工程Ｓ１１において、電気沈着法により無機蛍光体３１の粒子層３４を形成するようにしたが、これに限定されるものではない。例えば、導電体層６を設けた基板２を一方の電極として、静電塗装法を用いることもできる。また、蛍光体層３を上面に形成する場合は、遠心沈降法を用いることもできる。その他に、パルススプレー法を用いることもできる。また、前記した方法を組み合わせて用いることもできる。
【０１３７】
なお、遠心沈降法又はパルススプレー法を用いて無機蛍光体３１の粒子層３４を形成する場合は、導電体層６の形成は不要である。この場合は、導電体層形成工程Ｓ１０及び導電体層透明化工程Ｓ１２は省略することができる。この場合は、図１に示した無機成形体１において、透光性層５を有さずに、非導電性の透光性を有する基板２上に蛍光体層３が直接に設けられた構成の無機成形体が形成される。
【０１３８】
（導電体層透明化工程）
次に、導電体層透明化工程Ｓ１２において、図３（ｃ）に示すように、導電体層６を透明化して、透光性層５に変化させる。導電体層６をＡｌ膜で形成した場合は、例えば、９０℃程度の熱水に晒すことでＡｌを酸化し、透光性のＡｌ２Ｏ３膜に変化させることができる。
また、導電体層６をＡｌ膜で生成した場合は、アンモニア水で処理して、Ａｌを透光性のＡｌ（ＯＨ）３に変化させることもできる。
【０１３９】
また、導電体層６を形成する金属を溶解させ、除去するようにしてもよい。導電体層６を除去する方法としては、酸による溶解反応を用いることができる。酸としては、例えば、ＨＣｌ（塩酸）、Ｈ２ＳＯ４（硫酸）、ＨＮＯ３（硝酸）、その他の無機酸又は有機酸の水溶液を用いることができる。例えば、導電体層６の材料としてＡｌを用いた場合は、酸水溶液に浸漬させることで、Ａｌ３＋となり酸水溶液に溶解して除去される。
【０１４０】
更に、導電体層６の材料としてＡｌ、Ｚｎ又はＳｎなどの両性金属を用いた場合は、導電体層６を除去する方法として、ＮａＯＨ（水酸化ナトリウム）、ＫＯＨ（水酸化カリウム）又はその他のアルカリ水溶液による溶解反応を用いることができる。例えば、導電体層６の材料としてＡｌ、Ｚｎ又はＳｎを用いた場合は、水酸化ナトリウム水溶液と反応させることで、それぞれＮａ［Ａｌ（ＯＨ）４］、Ｎａ２［Ｚｎ（ＯＨ）４］］、Ｎａ２［Ｓｎ（ＯＨ）４］などの錯イオンを生成してアルカリ水溶液に溶解して除去される。
【０１４１】
なお、導電体層６を除去する場合は、図１に示した無機成形体１において、透光性層５を有さずに、非導電性の透光性を有する基板２上に蛍光体層３が直接に設けられた構成の無機成形体が形成される。
【０１４２】
（被覆層形成工程）
次に、被覆層形成工程Ｓ１３において、図３（ｄ）に示すように、無機蛍光体３１の粒子を被覆する被覆層３２を形成する。無機蛍光体３１の粒子は被覆層３２によって被覆されると共に、無機蛍光体３１の粒子及び透光性層５、並びに無機蛍光体３１の粒子同士が固着して、一体化した無機成形体１が得られる。被覆層形成工程Ｓ１３において、被覆層３２は、ＡＬＤ法やＭＯＣＶＤ法などによって形成することができる。
【０１４３】
また、透光性層５と被覆層３２とを同じ材料で形成した場合は、蛍光体層３と透光性層５との密着性がよく、透光性層５に接する無機蛍光体３１の水分などの雰囲気に対する良好なバリア性が得られると共に、蛍光体層３が基板２から剥離しにくくすることができる。
【０１４４】
また、被覆層形成工程Ｓ１３を行った後で、更に、蛍光体層３の表面にＳｉＯ２膜などの無機材料からなる層を、保護層や無反射コーティング層として形成するようにしてもよい。この層は、例えば、スパッタリング法、ＣＶＤ法、ＡＬＤ法、大気圧プラズマ法などによって形成することができる。
【０１４５】
また、空隙３３に、空気層以外の充填物として固体を設ける場合は、被覆層形成工程Ｓ１３の後に続いて、以下に説明するようにして行うことができる。なお、被覆層形成工程Ｓ１３を行った後の空隙３３には、空気が充填されている。
【０１４６】
固体の充填物は、溶媒中に固体を分散させた溶液（固体含有液体）を空隙３３内に充填し、溶媒を揮発させた後に、低温加熱して固体化することで設けることができる。例えば、液体ガラス、ゾルゲル材料などの固体含有液体を、蛍光体層３上に滴下又は塗布等によって付与し、真空にする。これにより、空隙３３内を充填している空気を空隙３３から除去するとともに、入れ替わりに固体含有液体を空隙３３内に充填することができる。その後、固体含有液体の溶媒が揮発する温度とすることで、空隙３３内に固体の充填物を設けることができる。なお、溶媒を揮発させるために加熱する温度は、３００℃程度以下の比較的低温であることが好ましい。
【０１４７】
（ＡＬＤ法による被覆層形成工程）
ここで、図４を参照して、ＡＬＤ法を用いた場合の被覆層形成工程Ｓ１３について詳細に説明する。図４に示すように、本実施形態における被覆層形成工程Ｓ１３は、プリベーク工程Ｓ１３１と、試料設置工程Ｓ１３２と、成膜前保管工程Ｓ１３３と、第１原料供給工程Ｓ１３４と、第１排気工程Ｓ１３５と、第２原料供給工程Ｓ１３６と、第２排気工程Ｓ１３７と、を含み、第１原料供給工程Ｓ１３４から第２排気工程Ｓ１３７は、所定回数繰り返し行われる。
【０１４８】
（プリベーク工程）
まず、プリベーク工程Ｓ１３１において、基板２の上面及び側面に無機蛍光体３１の粒子層３４が形成された試料を、オーブンを用いて加熱するベーキング処理を行う。
本実施形態では、Ｈ２Ｏ（水）を第１原料、ＴＭＡ（トリメチルアルミニウム）を第２原料とし、Ａｌ２Ｏ３膜を被覆層３２として形成する。このため、良好に成膜を行うために、成膜前の試料に含まれる水分などを蒸発させることで可能な限り除去することが好ましい。
ベーキング処理は、例えば、試料を１２０℃のオーブンで２時間程度加熱することで行うことができる。
【０１４９】
（試料設置工程）
次に、試料設置工程Ｓ１３２において、被覆層３２の成膜を行うために、試料を反応容器（不図示）に投入する。この反応容器は、第１原料供給ライン、第２原料供給ライン、窒素ガス供給ライン及び真空ライン（何れも不図示）などに接続されている。
【０１５０】
（成膜前保管工程）
次に、成膜前保管工程Ｓ１３３において、試料を保管した反応容器内を、例えばロータリーポンプが接続された真空ラインを介して低圧状態にし、反応容器内の状態を安定化させる。また、このときに、反応容器内に窒素ガスを導入し、空気などの不要物を反応容器から排気する。
【０１５１】
反応容器内の圧力は、例えば、０．１〜１０ｔｏｒｒ（１３３〜１３３３２Ｐａ）程度、窒素ガスの流量は２０ｓｃｃｍ（３３×１０−３Ｐａ・ｍ３／ｓ）程度、安定化のためにこの状態を維持する時間は１０分間程度とすることができる。
また、反応容器内の温度は、例えば、１００℃程度とすることができるが、成膜温度は５０〜５００℃の範囲内で自由に設定することができる。以降の成膜中は、この温度を維持するのが一般的であるが、これに限定されず、途中で温度を変更するようにしてもよい。
【０１５２】
なお、成膜中の温度は、適宜に設定することができるが、用いる無機蛍光体３１の耐熱性を考慮して５０〜５００℃程度の範囲で設定することが好ましく、１００〜２００℃とすることが更に好ましい。ＡＬＤ法による成膜は、焼結法による成形や、ＭＯＣＶＤ法による成膜と比較しても低温で行うことができる。このため、特に耐熱性の低いＣＡＳＮ、ＳＣＡＳＮなどの赤色に発光する無機蛍光体３１を用いた無機成形体１を作製することができる。
【０１５３】
（第１原料供給工程）
次に、第１原料供給工程Ｓ１３４において、第１原料であるＨ２Ｏを反応容器に導入する。Ｈ２Ｏは、常温の蒸気として導入する。Ｈ２Ｏを導入後、導入したＨ２Ｏが試料の全面に行き渡るまで所定の時間待機して、試料の全面で反応させる。なお、Ｈ２Ｏの導入は、第１原料供給工程Ｓ１３４の所要時間に対して、Ｈ２Ｏの蒸気を、例えば０．００１〜１秒などの短時間に反応容器に導入する。
但し、原料の導入時間は試料の表面積、装置の体積、単位時間当たりの原料供給量に応じて決めることができる。原料であるＨ２Ｏを導入後は、試料の全面の反応に必要な十分な時間をかける。
【０１５４】
（第１排気工程）
次に、第１排気工程Ｓ１３５において、反応容器に真空ラインを接続すると共に、窒素ガスを導入し、反応に寄与しなかった過剰のＨ２Ｏ及び副生成物を反応容器から排気する。なお、本工程における副生成物とは、メタンガスである。
【０１５５】
（第２原料供給工程）
次に、第２原料供給工程Ｓ１３６において、第２原料であるＴＭＡを反応容器に導入する。ＴＭＡは、常温の蒸気として導入する。ＴＭＡを導入後、導入したＴＭＡが試料の全面に行き渡るまで、所定の時間待機する。なお、ＴＭＡの導入は、前記したＨ２Ｏの導入と同様に行うことができる。
但し、原料の導入時間は試料の表面積、装置の体積、単位時間当たりの原料供給量に応じて決めることができる。原料であるＴＭＡを導入後は、試料の全面の反応に必要な十分な時間をかける。
【０１５６】
（第２排気工程）
次に、第２排気工程Ｓ１３７において、反応容器に真空ラインを接続すると共に、窒素ガスを導入し、反応に寄与しなかった過剰のＴＭＡ及び副生成物を反応容器から排気する。
【０１５７】
本実施形態における成膜工程は、第１原料供給工程Ｓ１３４から第２排気工程Ｓ１３７を成膜の基本サイクルとして、所定の回数のサイクルを繰り返すものである。そのために、第２排気工程Ｓ１３７終了後に、このサイクルを所定回数行ったか判定し（ステップＳ１３８）、所定回数終了していない場合は（ステップＳ１３８でＮｏ）、第１原料供給工程Ｓ１３４に戻り、前記したサイクルを繰り返す。一方、所定回数終了した場合は（ステップＳ１３８でＹｅｓ）、被覆層形成工程を終了する。
【０１５８】
ＡＬＤ法によれば、成膜の基本サイクルを１回行うことで、被覆層３２が原子層レベルを単位として積層される。このため、実行するサイクル数に応じて、被覆層３２の厚さを自在に制御することができる。
また、被覆層３２は、原子層レベルを単位として積層されるため、凹凸形状などの段差の被覆性が高く、また、ピンホールの極めて少ない緻密で、かつ均一な厚さの膜を形成することができる。
また、適度な厚さの被覆層３２を形成することで、無機蛍光体３１の粒子間の隙間を完全に埋めることなく、蛍光体層３に空隙３３（図１（ｂ）参照）として残すことができる。
また、ＡＬＤ法によれば、無機蛍光体３１の粒子を緻密かつ均一に被覆するため、水分により劣化しやすいフッ化物蛍光体などを用いることができる。
【０１５９】
なお、フッ化物蛍光体のように、水分により劣化しやすい蛍光体を無機成形体１に加工する場合は、次のようにすることが好ましい。まず、予め種々のコーティング法により無機蛍光体３１の粒子の表面を耐水コートしておく。次に、耐水コートを施した無機蛍光体３１を用いて短時間の内に、基板２の表面に電気沈着法や静電塗装法などにより、粒子層３４を形成する。そして、ＡＬＤ法により、被覆層３２を形成することで、基板２及び粒子層３４を一体化してバルク体に成形加工する。これによって、製造工程における水分の影響を防止しつつ無機成形体１を作製することができる。また、製造後において、被覆層３２により水分などの雰囲気から保護された、劣化しにくい無機成形体１とすることができる。
【０１６０】
＜第１実施形態の変形例＞
次に、図５を参照して、第１実施形態の変形例に係る無機成形体の構成について説明する。
図１に示した第１実施形態に係る無機成形体１は、平板状の基板２上に透光性層５を介して蛍光体層３を設けたものである。本発明では、蛍光体層３は、粒状の無機蛍光体３１を透光性層５を介して基板２に付着させ、被覆層３２によって固着させて成形するため、基板２の形状に大きな制約がない。
【０１６１】
例えば、図５（ａ）に示す無機成形体１Ａ１は、ドーム状（半球状）の基板２の表面に透光性層５を介して蛍光体層３を設けたものである。また、図５（ｂ）に示す無機成形体１Ａ２は、チューブ状の基板２の表面に透光性層５を介して蛍光体層３を設けたものである。また、図５（ｃ）に示す無機成形体１Ａ３は、凸レンズ形の基板２の凸面上に透光性層５を介して蛍光体層３を設けたものである。基板２の形状は、これらの例に限定されるものではなく、更に複雑な形状の基板２を用いることもできる。なお、図５に示した例では、空隙３３の記載は省略している。ここで、基板２は、第１無機材料からなる無機蛍光体４を含有する透光性の基板である。
その他、針金状や網状の基板（基体）に蛍光体層３を形成することもできる。
【０１６２】
また、本変形例に係る無機成形体１Ａ１〜１Ａ３は、基板２の形状が異なること以外は、第１実施形態に係る無機成形体１と同様にして製造することができるため、製造方法については説明を省略する。
【０１６３】
他の変形例として、基板２として、半導体発光素子が形成された基板を用いることもできる。例えば、ＬＥＤ素子の基板の、半導体層が設けられた面と反対側の面及び側面に、蛍光体層３を基板に接して形成することができる。これによって、接着剤を介することなく、蛍光体層を有する発光装置を形成することができる。ここで、基板は、第１無機材料からなる無機蛍光体４を含有する透光性の基板である。
【０１６４】
＜第２実施形態＞
次に、第２実施形態に係る無機成形体について説明する。
［無機成形体の構成］
まず、図６を参照して、第２実施形態に係る無機成形体の構成について説明する。図６に示すように、第２実施形態に係る無機成形体１Ｂは、導電性を有する透光性の基板２Ｂの上面に蛍光体層３が設けられている。
【０１６５】
第２実施形態に係る無機成形体１Ｂは、図１に示した第１実施形態に係る無機成形体１とは、透光性の基板２に代えて、導電性を有する透光性の基板２Ｂを用いることと、透光性層５がなく、基板２Ｂの上面に直接に蛍光体層３が設けられていることと、が異なる。第２実施形態に係る無機成形体１Ｂは、第１実施形態に係る無機成形体１と同様に、蛍光体層３側あるいは基板２Ｂ側から入射した光を色変換して、入射面とは反対側の面から出射する透過型の色変換用成形部材として用いられるものである。
【０１６６】
（基板（基体））
基板２Ｂは、蛍光体層３を支持するための、透光性を有する板状の支持部材であり、入射光とは異なる色の光を発光する第１無機材料からなる無機蛍光体４を含有している（不図示）。基板２Ｂとして、透光性に加えて、導電性を有する材料を用いる。このような材料としては、例えば、Ｚｎ（亜鉛）、Ｉｎ（インジウム）、Ｓｎ（スズ）、Ｇａ（ガリウム）及びＭｇ（マグネシウム）からなる群から選択された少なくとも１種の元素を含む導電性金属酸化物が挙げられる。具体的には、ＺｎＯ、ＡＺＯ（ＡｌドープＺｎＯ）、ＩＺＯ（ＩｎドープＺｎＯ）、ＧＺＯ（ＧａドープＺｎＯ）、Ｉｎ2Ｏ3、ＩＴＯ（ＳｎドープＩｎ2Ｏ3）、ＩＦＯ（ＦドープＩｎ2Ｏ3）、ＳｎＯ2、ＡＴＯ（ＳｂドープＳｎＯ2）、ＦＴＯ（ＦドープＳｎＯ2）、ＣＴＯ（ＣｄドープＳｎＯ2）、ＭｇＯなどの導電性金属酸化物がある。
また、基板２Ｂは、基板２Ｂ全体が導電性を有していてもよいし、前記したように、上面にＩＴＯ、ＺｎＯなどの透光性を有した導電体層が設けられた基板２Ｂであってもよい。
【０１６７】
また、基板２Ｂの形状は、平板状に限定されず、図５に示したように、任意の形状の基板を用いることができる。
なお、蛍光体層３の内部構成は、図１（ｂ）に示した第１実施形態に係る無機成形体１の蛍光体層３と同様である。また、図６において、空隙３３の記載は省略している。
【０１６８】
［無機成形体の製造方法］
次に、第２実施形態に係る無機成形体の製造方法について、図７を参照して説明する。
図７に示すように、第２実施形態に係る無機成形体の製造方法は、マスキング工程Ｓ２０と、蛍光体層形成工程Ｓ２１と、被覆層形成工程Ｓ２２と、マスキング除去工程Ｓ２３と、を含み、この順で行われる。
以下、図８を参照（適宜図６及び図７参照）して、各工程について詳細に説明する。
【０１６９】
（マスキング工程）
まず、マスキング工程Ｓ２０において、図８（ａ）に示すように、基板２Ｂにおいて、蛍光体層３を形成する場所以外を、マスキング部材２０を貼付することで被覆する。本実施形態では、基板２Ｂの下面及び側面を被覆している。
【０１７０】
マスキング部材２０としては、例えば、ポリイミド、ポリテトラフルオロエチレン、ポリオレフィンなどの樹脂製の粘着テープや粘着シートを用いることができる。また、アクリル系樹脂、シリコーン系樹脂やエポキシ系樹脂などの樹脂材料を塗布してマスキングすることもできる。更にまた、樹脂系のマスキング部材２０を、フォトレジストを用いてパターン形成するようにしてもよい。フォトリソグラフィ技術を用いたマスキングは、微細な形状に被覆する場合に有用である。これらのマスキング材料や工法は、使用する温度、雰囲気、目的に応じて選択することができる。
【０１７１】
なお、本実施形態においては、蛍光体層３を、基板２Ｂの上面に設けるため、基板２Ｂの下面及び側面をマスキング部材２０で被覆したが、マスキング部材２０で被覆する領域を変えることで、任意の領域に蛍光体層３を設けるようにすることができる。
【０１７２】
（蛍光体層形成工程）
次に、蛍光体層形成工程Ｓ２１において、図８（ｂ）に示すように、基板２Ｂの上面に無機蛍光体３１の粒子を積層した粒子層３４を形成する。蛍光体層形成工程Ｓ２１は、第１実施形態における蛍光体層形成工程Ｓ１１と同様にして行うことができるため、詳細な説明は省略する。
【０１７３】
（被覆層形成工程）
次に、被覆層形成工程Ｓ２２において、図８（ｃ）に示すように、蛍光体層形成工程Ｓ２１で形成した無機蛍光体３１の粒子層３４（図８（ｂ）参照）を被覆し、粒子同士を固着させる被覆層３２を形成する。被覆層形成工程Ｓ２２は、第１実施形態における被覆層形成工程Ｓ１３と同様にして行うことができるため、詳細な説明は省略する。
【０１７４】
（マスキング除去工程）
最後に、マスキング除去工程Ｓ２３において、図８（ｄ）に示すように、マスキング部材２０（図８（ｃ）参照）を除去する。これによって、基板２Ｂの上面に蛍光体層３が形成された無機成形体１Ｂが得られる。
【０１７５】
＜第３実施形態＞
次に、第３実施形態に係る無機成形体について説明する。
［無機成形体の構成］
まず、図９を参照して、第３実施形態に係る無機成形体の構成について説明する。図９に示すように、第３実施形態に係る無機成形体１Ｃは、透光性の基板２Ｃの上面に蛍光体層３および透光性層５が設けられている。そして、透光性の基板２Ｃの下面には、反射層７が設けられている。
【０１７６】
第３実施形態に係る無機成形体１Ｃは、図１に示した第１実施形態に係る無機成形体１とは、基板２Ｃの下面に反射層７が設けられていることが異なる。第３実施形態に係る無機成形体１Ｃは、第１実施形態に係る無機成形体１とは異なり、蛍光体層３側から入射した光を色変換して、入射面と同一側の面から出射する反射型の色変換用成形部材として用いられるものである。
【０１７７】
本実施形態に係る無機成形体１Ｃにおいて、入射光の一部は、基板２Ｃ中に存在する第１無機材料によって入射光の色とは異なる色の光に変換され、入射光の他の一部は、蛍光体層３内の粒状の第２無機材料によって入射光の色とは異なる色の光に変換されて、基板２Ｃの入射光が照射される側とは反対側の面に存在する反射層７によって反射されて、入射光が入射した面と同一側の面から出射される。
従って、反射型の色変換用無機成形体として用いることができる。
また、反射層７は、基板２Ｃの入射光が照射される側と反対側の面の全体に存在してもよいし、その特定の一部分に存在していてもよい。
【０１７８】
［無機成形体の製造方法］
反射層７は、基板２Ｃの蛍光体層３とは反対側の面に、入射光および蛍光体層３内と基板２Ｃ内の蛍光体によって色変換された色の光に対する反射率が高い金属層を設けることにより形成することができる。可視光領域での反射率が高い金属として、Ａｌ，Ａｇ、もしくはこれらの金属を含有する合金を好適に用いることができる。
また、基板２Ｃと反射層７との間に、誘電体からなる層を設けてもよい。誘電体からなる層を配置することにより、より効率的に反射層７で反射され、無機成形体１Ｃからの光の取り出し効率を向上させることができる。誘電体としては、ＳｉＯ２、Ａｌ２Ｏ３、Ｎｂ２Ｏ５、ＺｒＯ２、ＡｌＮ、ＴｉＯ２、ＳｉＯＮ、ＳｉＮ等から選択される１以上の材料を用いることが好ましい。
【０１７９】
反射層７は、ＡｌやＡｇなどの金属材料を、スパッタリング法や蒸着法などにより、基板２Ｃ上に積層することにより形成することができる。
反射層７は、図２や図７に示された無機成形体の製造方法の流れを示すフローチャートにおいて、蛍光体層形成工程より前に、反射層形成工程を設けることにより製造することができる。また、マスキング工程や導電体層形成工程より前に製造することが望ましい。
反射層７は、反射面として機能するため、基板２Ｃの反射層７を形成する側の表面は、反射層７を形成する前に予め、平滑に加工されていることが好ましい。
【０１８０】
本実施形態に係る無機成形体１Ｃは、基板２Ｃが反射層７を有すること以外は、第１実施形態に係る無機成形体１あるいは第２実施形態に係る無機成形体１Ｂと同様の構成を有しているため、反射層７以外の構成部材についての説明を省略する。
また、本実施形態に係る無機成形体１Ｃは、基板２Ｃが反射層７を形成すること以外は、第１実施形態に係る無機成形体１あるいは第２実施形態に係る無機成形体１Ｂと同様にして製造することができるため、製造方法についての説明も省略する。
【０１８１】
本実施形態では、入射光は、基板２Ｃと無機粒子層３とを入射後と反射後の少なくとも２回通過することになる。そのため、混色の均一性においてより優れた混色光を得ることができる。また、無機蛍光体の利用効率が高められ、より薄い無機成形体１Ｃとすることができ、その結果、放熱性において優れたものとなる。さらに、反射層７を形成する面積を基板２Ｃの面積の一部分とすることにより、光の反射量を制御し、色調の微調整を図ることができる。
この第３実施形態の変形例としては、第２実施形態である透光性層５を有していない無機成形体１Ｂにおいて（図６）、基板２Ｂの蛍光体層３とは反対側の面に反射層を設けた構成とすることができる。
【０１８２】
＜第４実施形態＞
次に、第４実施形態に係る発光装置について説明する。
第４実施形態に係る発光装置は、第１実施形態に係る無機成形体１を色変換用成形部材として用いた発光装置である。
【０１８３】
［発光装置の構成］
まず、図１０（ａ）を参照（適宜図１参照）して、発光装置１０の構成について説明する。図１０（ａ）に示すように、発光装置１０は、光源１１と、色変換用成形部材１２と、サブマウント１５と、を備えて構成されている。発光装置１０は、透過型の色変換用成形部材１２として、第１実施形態に係る無機成形体１を用いて構成したものである。
【０１８４】
（光源）
光源１１は、例えば、半導体発光素子であるＬＤ（レーザダイオード）やＬＥＤ（発光ダイオード）を用いることができる。半導体発光素子に用いる半導体材料や素子構造は特に限定されるものではないが、窒化ガリウム系などの窒化物半導体を用いた半導体発光素子は、紫外光から青色光にかけての波長領域で高輝度に発光する素子が得られるため、好適に用いることができる。
【０１８５】
また、光源１１は、ＬＤやＬＥＤなどの発光素子の他に、発光素子が発光した光を適宜に集光、拡散、あるいは反射する光学系を含んで構成してもよい。また、高圧水銀ランプやキセノンランプなどの、他の方式の光源を用いることもできる。
【０１８６】
本実施形態における光源１１は、サブマウント１５の凹部１５ａ内に設けられ、凹部１５ａの上方の開口部に設けられた色変換用成形部材１２に光（Ｌ１）を入射する。
【０１８７】
（色変換用成形部材（色変換用無機成形体））
色変換用成形部材１２は、サブマウント１５の凹部１５ａの開口部を塞ぐように設けられ、下面から入射される光源１１からの入射光Ｌ１を、入射光Ｌ１とは異なる色の光に色変換した透過光Ｌ２を上面から出射する透過型の色変換用成形部材である。本実施形態では、図１に示した第１実施形態に係る無機成形体１を用いるものである。
【０１８８】
また、色変換用成形部材１２である透過型の無機成形体１は、蛍光体層３を設けられた面を、図１０（ｂ）に示すように下側（サブマウント１５の内側）に向けて配置してもよいし、図１０（ｃ）に示すように上側（サブマウント１５の外側）に向けて配置してもよい。
【０１８９】
従来の、樹脂を用いた蛍光体の成形体では、図１０（ｂ）に示した例のように、蛍光体層３をサブマウント１５の内側に向けて配置した場合には、蛍光体層３が密閉状態で光照射されるため、樹脂が着色劣化する場合がある。また、図１０（ｃ）に示した例のように、蛍光体層３をサブマウント１５の外側に向けて配置した場合には、樹脂が外気による酸化や湿度により劣化し、色変換効率が低下する恐れがある。
【０１９０】
本発明による色変換用成形部材１２（無機成形体１）は、すべて無機材料で構成されているため、樹脂材料を用いた場合のような劣化の恐れがないため、発光装置１０における色変換用成形部材１２の配置は、発光装置１０や基板２の機能に応じて自由に選択することができる。従って、使用目的に応じて、色変換効率のよい発光装置１０を構成することができる。
【０１９１】
例えば、無機蛍光体３１の粒子に起因する凹凸形状を有する蛍光体層３を有する面を、光の出射側である上側とする、図１０（ｃ）に示した構成では、色変換用成形部材１２からの光取り出し効率が向上するため好ましい。また、光源１１である発光素子が紫外線ＬＤの場合、図１０（ｂ）に示した構成として、発光装置１０の光出射面である基板２の上面に、紫外線を反射する誘電体層を設けることで、光源１１が発光する色の光の、発光装置１０からの漏れを低減し、目に安全な発光装置１０とすることができる。
また、色変換用成形部材１２は、光源１１から離間して配置してもよいし、色変換用成形部材１２が放熱性に優れるため、光源１１と密着して配置してもよい。
【０１９２】
（サブマウント）
サブマウント１５は、ＬＤやＬＥＤなどの光源１１を実装するための実装基板である。サブマウント１５は、光源１１を実装する凹部１５ａを有し、凹部１５ａの上方が開口している。また、凹部１５ａの開口部には、当該開口部を塞ぐように色変換用成形部材１２が設けられている。
【０１９３】
［発光装置の動作］
次に、引き続き図１０（ａ）を参照（適宜図６参照）して、発光装置１０の動作について説明する。
なお、本実施形態では、光源１１として、青色光を発光する半導体発光素子を用いた場合について説明する。また、色変換用成形部材１２として、基板２が青色光を緑色光に変換する無機蛍光体を含有し、蛍光体層３が青色光を赤色光に変換する無機蛍光体３１を含有する無機成形体１を用いるものとする。
【０１９４】
光源１１は、青色光を色変換用成形部材１２（無機成形体１）の蛍光体層３が設けられた面に入射光Ｌ１として入射する。青色の入射光Ｌ１は、蛍光体層３の空隙３３（図１（ｂ）参照）によって散乱されつつ蛍光体層３内を伝搬し、また基材２内を伝搬して、上面から出射される透過光Ｌ２が発光装置１０から出力光として出力される。
【０１９５】
色変換用成形部材１２に入射した青色光は、蛍光体層３と基板２とを透過して出射されるまでの間に、一部が蛍光体層３内の無機蛍光体３１によって吸収される。また他の一部は、基板２内の無機蛍光体によって吸収される。無機蛍光体３１は、吸収した青色光によって励起され、赤色光を放出（発光）する。すなわち、無機蛍光体３１は、青色光を赤色光に色変換する。また、基板２内の無機蛍光体は、吸収した青色光によって励起され、緑色光を放出（発光）する。すなわち、基板２内の無機蛍光体は、青色光を緑色光に色変換する。
【０１９６】
無機蛍光体３１から発光する赤色光、基板２内の無機蛍光体から発光する緑色光、及びいずれの無機蛍光体にも吸収されずに蛍光体層３と基板２を透過した青色光は、入射光Ｌ１が入射した面と反対側の面から、透過光Ｌ２として出射される。このとき、透過光Ｌ２には、蛍光体層３で色変換された赤色光と、基板２内で色変換された緑色光と、色変換されなかった青色光とが含まれ、透過光Ｌ２は、これらの光が混色した色となる。青色光と緑色光と赤色光とが適切な割合となるように、蛍光体層３における無機蛍光体３１の膜厚や空隙３３（図１（ｂ）参照）の割合や基板２内の無機蛍光体の含有量等を調整することで、発光装置１０の出力光を白色光とすることができる。
【０１９７】
なお、本発明は、白色光に限定されるものではなく、入射光Ｌ１の全部を黄色光に色変換し、黄色光として出力するように構成することもできる。また、例えば緑色や赤色などに色変換するように構成してもよい。
また、基板２と蛍光体層３に異なる種類の無機蛍光体を含有させたり、基板２と蛍光体層３にそれぞれ複数種類の無機蛍光体を積層したり、あるいは混合して含有させたりすることで、様々なスペクトルの光に変換して出力するように構成することができる。
【０１９８】
なお、図１０（ａ）に示した発光装置１０において、色変換用成形部材１２として、無機成形体１に代えて、図６に示した第２実施形態に係る無機成形体１Ｂを用いて構成することもできる。
【実施例】
【０１９９】
次に、本発明の実施例について説明する。
＜実施例１＞
実施例１として、図１に示した第１実施形態に係る無機成形体１の作製例について説明する。
【０２００】
基板としてＬＡＧ蛍光体を含有したセラミックス焼結板を用いる。この基板は、ＬＡＧ蛍光体粉末を高圧成形してバルク体とした後、ＨＩＰ（ホット・アイソスタティック・プレス；熱間等方圧プレス）で高温高圧焼結させたバルク焼結体を、アニール、スライス、切削、研磨した約１００μｍの厚さの基板である。
【０２０１】
（導電体層形成工程）
この基板の片面に導電性を持たせるため、スパッタリング法により、約０．１μｍの厚さのＡｌ層を形成する。
【０２０２】
（蛍光体層形成工程）
その後、導電体層が形成された基板を、無機蛍光体としてＦ．Ｓ．Ｓ．Ｓ．Ｎｏ法による平均粒径が７μｍのＣＡＳＮの粒子を分散させた約２５℃の電着槽に対極と共に浸漬させ、電気泳動による電気沈着法により無機蛍光体を基板の導電体層形成部に電着させる。電着槽には無機結着材としてＭｇイオンが添加されており、これが水酸化マグネシウム及び／又は炭酸マグネシウムとして析出することで結着力が得られる。なお、無機蛍光体の粒子層の厚さは、電極間に通電するクーロン量を制御することで３０μｍの厚さに制御する。
洗浄・乾燥後、導電体層であるＡｌ層を介して無機蛍光体の粒子層が積層された基板を得る。
【０２０３】
（導電体層透明化工程）
洗浄、乾燥後、Ａｌ層を９０℃の熱水で処理し、導電体層であるＡｌ層を酸化してＡｌ２Ｏ３層とすることにより、導電体層を透明化する。
【０２０４】
（被覆層形成工程）
乾燥後、ＡＬＤ法により、被覆層として約３μｍの厚さのＳｉＯ２層を形成する。
なお、ＡＬＤ法による成膜の第１原料としてＴＴＢＳ（Tris(tert-Buthoxy)Silanol）を用い、第２原料としてＴＭＡを用いる。
【０２０５】
［被覆層形成工程］
実施例１のＡＬＤ法による被覆層形成工程について、更に詳細に説明する。
なお、本実施例におけるＡＬＤ装置の反応容器の内径はφ３００ｍｍである。
【０２０６】
（プリベーク工程）
まず、基板上に無機蛍光体の粒子層が形成された試料をオーブンに入れ、１２０℃で２時間加熱し、試料中の水分を蒸発させる。
（試料設置工程）
次に、ＡＬＤ装置の反応容器内に試料を設置し、反応容器の蓋を閉める。
（成膜前保管工程）
次に、ロータリーポンプを用いて、反応容器内を低圧状態にする。反応容器内の圧力設定は、１０ｔｏｒｒ（１３３３２Ｐａ）とする。また、反応容器内に窒素ガス流を導入する。窒素ガスの流量は２０ｓｃｃｍ（３３×１０−３Ｐａ・ｍ３／ｓ）とし、安定化及び最終的な水分除去のためにこの状態を約６０分間維持する。
また、反応容器の温度は、１５０℃とし、以降の成膜中は、この温度を維持する。
【０２０７】
（第１原料供給工程）
反応容器内に、第１原料として、ＴＴＢＳを１秒間導入する。
試料とＴＴＢＳとを反応させるため、反応容器と真空ラインとを接続するバルブであるストップバルブを閉じ、試料をＴＴＢＳに１５秒間暴露させる。
（第１排気工程）
ストップバルブを開け、窒素ガス流で反応容器内から未反応のＴＴＢＳ及び副生成物を６０秒間排気する。
【０２０８】
（第２原料供給工程）
反応容器内に、第２原料として、ＴＭＡを１秒間導入する。
試料とＴＭＡとを反応させるため、反応容器のストップバルブを閉じ、試料をＴＭＡに１５秒間暴露させる。
（第２排気工程）
ストップバルブを開け、窒素ガス流で反応容器内から未反応のＴＭＡ及び副生成物を６０秒間排気する。
【０２０９】
前記した第１原料供給工程から第２排気工程までを１サイクルとして、所望の厚さのＳｉＯ２膜となるように、このサイクルを繰り返す。
成膜完了後に、ストップバルブを閉じ、窒素ガス流を流量１００ｓｃｃｍ（１６９×１０−３Ｐａ・ｍ３／ｓ）とし、反応容器内の圧力を常圧にしてから試料を取り出す。
【０２１０】
以上の手順により、被覆層としてＳｉＯ２層で被覆されたＣＡＳＮ蛍光体の粒子層が積層されたＬＡＧ蛍光体板という構成の色変換無機成形体を得ることができる。本実施例の無機成形体は、ＬＡＧ蛍光体板側及びＣＡＳＮ蛍光体側の、何れの面からもＬＥＤ／ＬＤに装着して色変換用成形部材として用いることができる。また、プロセス中の最高温度は１５０℃以下であるため、無機蛍光体としてＣＡＳＮのように熱に弱い窒化物蛍光体も利用することができる。
本発明で得られた色変換用無機成形体を用いた発光装置は、高出力励起で使用しても、高効率で、かつ長寿命であり、照明用の光源として優れた性能を示す。
【０２１１】
＜実施例２＞
実施例２として、図１に示した第１実施形態に係る無機成形体１の他の製造例について説明する。
【０２１２】
基板として、無機蛍光体Ｙ３Ａｌ５Ｏ１２：Ｃｅを８０質量％含有した焼結体を用いる。
この焼結体は、以下の方法で製造することができる。まず、平均粒子径１０μｍの無機蛍光体ＹＡＧの粒子２４０ｇと平均粒子径２μｍのアルミナ粒子６０ｇとを均一に混合し、高圧プレス機で円柱状のバルク成形体とする。この成形体を放電プラズマ焼結炉で真空雰囲気下で１４００℃〜２０００℃で１〜６０分焼成することによってバルク焼結体を得る。その後得られたバルク焼結体を、アニール、スライス、切削、研磨して、約１００μｍの厚さの基板とする。
この基板の片面にＩＴＯからなる導電体層を形成する。この基板に、実施例１と同様の方法で、あらかじめ耐水処理された平均粒子径約２０μｍのフッ化物蛍光体Ｌｉ２ＳｉＦ６：Ｍｎの粒子層を積層する。洗浄、乾燥後、ＡＬＤ法により、約１μｍの厚さのＡｌ２Ｏ３層を形成する。
本実施例における導電体層は透光性を有するため、導電体層透明化工程を行うことなく、透過型の色変換用成形部材として使用する無機成形体を作製することができる。
【０２１３】
＜実施例３＞
実施例３として、基板として、実施例１のＬＡＧ蛍光体を含有したセラミックス焼結板の代わりに、ＹＡＧ系蛍光体を含有したセラミックス焼結板を用いた以外は実施例１と同様にして、被覆層としてＡＬＤ法によりＡｌ２Ｏ３層を形成して無機成形体を作成した。この無機成形体について、蛍光体層の断面を撮影した写真画像から、画像解析手法により蛍光体層の空隙率を測定した。以下、空隙率を測定する手順について説明する。
【０２１４】
なお、本実施例で用いた無機蛍光体の平均粒径は、Ｆ．Ｓ．Ｓ．Ｓ．Ｎｏ法による測定で３．６μｍであった。また、コールターカウンターを用いて測定した粒度分布から求めた体積分布による中心粒径は６．２μｍであった。
【０２１５】
まず、図１１に示すように、作製した無機成形体を分割して、蛍光体層の断面を走査型電子顕微鏡で撮影する。図１１において、粒状の塊の薄い灰色部分が無機蛍光体３１であり、粒状の塊の外縁部の濃い灰色部分が被覆層３２である。
なお、図１１の右下部に表示されている目盛りは、１目盛りが１μｍを示し、被覆層３２の膜厚は、約３００ｎｍである。
【０２１６】
次に、図１１に示した写真画像から測定対象とする領域Ａを切出し、図１２に示すように、被覆層３２の部分を黒く塗りつぶす。
次に、粒子解析ソフトを用いて、黒く塗りつぶした被覆層３２に囲まれた領域を、図１３に示すように黒く塗りつぶし、この黒く塗りつぶした領域を、被覆層３２を含む無機蛍光体の領域（３１＋３２）とする。ここで、黒く塗りつぶした領域以外を空隙３３とする。そして、黒く塗りつぶした領域の面積(画素数)を、領域Ａの面積（画素数）で除することで、被覆層３２を含む無機蛍光体（３１＋３２）の含有率が求められ、その残余の部分として空隙率が求められる。
【０２１７】
本実施例では、無機蛍光体の含有率が７５．４％であった。従って、空隙率は２４．６％であった。
【０２１８】
＜実施例４＞
実施例４は、基板として、ＬＡＧ蛍光体を含有したガラス基板を用いる。当該ガラス基板は、ＢａＯ、ＣａＯ、ＺｎＯ、ＳｉＯ２、Ｂ２０３およびＡｌ２０３を成分とするガラスを主成分とし、平均粒径が１０μｍ程度のＬＡＧ蛍光体を１０〜３０ｗｔ％含有している。このガラス基板の製造方法は、以下のとおりである。ＬＡＧ蛍光体とガラスの粉末粒子を混合成形し、真空中で焼結させて、平板状のＬＡＧ蛍光体入りガラスを作成した後、研磨して、厚さ１００μｍのガラス基板を得る。このガラス基板上に、実施例１と同様な方法を用いて、ＳＣＡＳＮ蛍光体の粒子層を形成し、その後、ＣＶＤ法により透明ＳｉＯ２からなる被覆層を形成して、色変換用無機成形体とする。
【０２１９】
導通配線したセラミックス基板上にフリップチップ実装したＧａＮ系発光素子のサファイア面上に、無機粒子層側を上にし、ＬＡＧ蛍光体入りガラス側を下にして、上記色変換用無機成形体を、ジメチルシリコーン系樹脂接着剤を用いて実装して、アンバー色の発光装置であるＬＥＤを得る。
【０２２０】
比較として、ＬＡＧ蛍光体とＳＣＡＳＮ蛍光体の２種類の蛍光体を、上記実施例４と同等の含有量で混合して焼結して、蛍光体入りガラス基板を作成する。その後、無機粒子層を形成することなく、上記と同様な方法を用いて、２種類の蛍光体入りガラス基板を実装したアンバー色の発光装置であるＬＥＤを得る。
【０２２１】
本発明の色変換用無機成形体を有するアンバー色ＬＥＤは、比較の蛍光体入りガラス基板を有するアンバー色ＬＥＤよりも、約１０〜２０％発光出力が高いものであった。このことは、本発明のアンバー色ＬＥＤは、空隙を有すること、ＳＣＡＳＮ蛍光体が熱による劣化を受けていないこと等が要因として考えられる。
【符号の説明】
【０２２２】
１、１Ａ１、１Ａ２、１Ａ３、１Ｂ、１Ｃ  無機成形体（色変換用無機成形体）
２、２Ｂ、２Ｃ  基板（基体）
３      蛍光体層（無機粒子層）
３１    無機蛍光体（色変換部材）
３２    被覆層
３３    空隙
３４    粒子層（凝集体）
５      透光性層
６      導電体層
７      反射層
１０    発光装置
１１    光源
１２    色変換用成形部材（色変換用無機成形体）
１５    サブマウント
１５ａ  凹部
２０    マスキング部材
【図１】
2013247067.tif 000003
【図２】
2013247067.tif 000004
【図３】
2013247067.tif 000005
【図４】
2013247067.tif 000006
【図５】
2013247067.tif 000007
【図６】
2013247067.tif 000008
【図７】
2013247067.tif 000009
【図８】
2013247067.tif 000010
【図９】
2013247067.tif 000011
【図１０】
2013247067.tif 000012
【図１１】
2013247067.tif 000013
【図１２】
2013247067.tif 000014
【図１３】
2013247067.tif 000015